(57)【要約】【課題】液晶媒体を提供する。【解決手段】本発明は、  ・式Ｓの１種類以上の化合物と、ならびに    ・式Ｉの１種類以上の化合物および    ・式ＩＩの１種類以上の化合物  または    ・式Ｉの１種類以上の化合物および    ・式ＩＩＩの１種類以上の化合物  または    ・式ＩＩの１種類以上の化合物および    ・式ＩＩＩの１種類以上の化合物  または    ・式Ｉの１種類以上の化合物および    ・式ＩＩの１種類以上の化合物および    ・式ＩＩＩの１種類以上の化合物を含む液晶媒体と、これらの媒体を含む高周波数技術用素子、特に位相シフタおよびマイクロ波アレイアンテナとに関する。2018517812.tif 000104（式中パラメータは、請求項１に定義する意味を有する。）【選択図】なし
2018517812.tif 000002
【特許請求の範囲】
【請求項１】
・式Ｓの１種類以上の化合物と、
ならびに
・式Ｉの１種類以上の化合物および
・式ＩＩの１種類以上の化合物
または
・式Ｉの１種類以上の化合物および
・式ＩＩＩの１種類以上の化合物
または
・式ＩＩの１種類以上の化合物および
・式ＩＩＩの１種類以上の化合物
または
・式Ｉの１種類以上の化合物および
・式ＩＩの１種類以上の化合物および
・式ＩＩＩの１種類以上の化合物、
ならびに
・任意成分として１種類以上の更なる化合物と
を含むことを特徴とする液晶媒体。
【化１】
2018517812.tif 000093
（式中、
ｎは、１または２を表し、
ｍは、（４−ｎ）を表し、
【化２】
2018517812.tif 000094
は、４個の結合部位を有する有機基を表し、
Ｚ１およびＺ２は、互いに独立に、−Ｏ−、−（Ｃ＝Ｏ）−、−（Ｎ−Ｒ４）−または単結合を表すが、両方が同時には−Ｏ−を表さず、
ｒおよびｓは、互いに独立に、０または１を表し、
Ｙ１〜Ｙ４は、互いに独立に１〜４個のＣ原子を有するアルキルを表し、また、あるいは互いに独立に、組（Ｙ１１およびＹ１２）ならびに（Ｙ１３およびＹ１４）の一方または両方が共に３〜６個のＣ原子を有する２価基を表し、
Ｒ１は、Ｈ、Ｏ・、Ｏ−Ｒ３またはＯＨを表し、
Ｒ２は、それぞれの出現で互いに独立に、Ｈ、Ｆ、ＯＲ４、ＮＲ４Ｒ５、１〜２０個のＣ原子を有する直鎖状または分岐状のアルキル鎖（該鎖中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできない。）を表すか、シクロアルキルまたはアルキルシクロアルキル単位を含有する炭化水素基（該基中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできず、該基中、１個のＨ原子または複数のＨ原子は、ＯＲ４、Ｎ（Ｒ４）（Ｒ５）またはＲ６で置き換えられていてもよい。）を表すか、芳香族またはヘテロ芳香族炭化水素基（該基中、１個のＨ原子または複数のＨ原子は、ＯＲ４、Ｎ（Ｒ４）（Ｒ５）またはＲ６で置き換えられていてもよい。）を表し、
Ｒ３は、それぞれの出現で互いに独立に、１〜２０個のＣ原子を有する直鎖状または分岐状のアルキル鎖（該鎖中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできない。）を表すか、シクロアルキルまたはアルキルシクロアルキル単位を含有する炭化水素基（該基中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできず、該基中、１個のＨ原子または複数のＨ原子は、ＯＲ４、Ｎ（Ｒ４）（Ｒ５）またはＲ６で置き換えられていてもよい。）を表すか、芳香族またはヘテロ芳香族炭化水素基（該基中、１個のＨ原子または複数のＨ原子は、ＯＲ４、Ｎ（Ｒ４）（Ｒ５）またはＲ６で置き換えられていてもよい。）を表し、
または、
【化３】
2018517812.tif 000095
（該鎖中、１個以上の−ＣＨ２−基は、−Ｏ−、−ＣＯ−または−ＮＲ４−で置き換えられていてもよい。）、またはアセトフェニル、イソプロピルもしくは３−フェニル基でよく、
Ｒ４、Ｒ５は、それぞれの出現で互いに独立に、１〜１０個のＣ原子を有する直鎖状もしくは分岐状のアルキルもしくはアシル基、または６〜１２個のＣ原子を有する芳香族炭化水素もしくはカルボキシル基を表し、
Ｒ６は、それぞれの出現で互いに独立に、１〜１０個のＣ原子を有する直鎖状または分岐状のアルキル基（該基中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできない。）を表す。）
【化４】
2018517812.tif 000096
（式中、
Ｌ１１は、Ｒ１１またはＸ１１を表し、
Ｌ１２は、Ｒ１２またはＸ１２を表し、
Ｒ１１およびＲ１２は、互いに独立に、Ｈ、１〜１５個のＣ原子を有するフッ素化されていないアルキルもしくはフッ素化されていないアルコキシ、または２〜１５個のＣ原子を有するフッ素化されていないアルケニル、フッ素化されていないアルケニルオキシもしくはフッ素化されていないアルコキシアルキルを表し、
Ｘ１１およびＸ１２は、互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシ、または２〜７個のＣ原子を有するフッ素化されたアルケニル、フッ素化されていないアルケニルオキシもしくはフッ素化されていないかもしくはフッ素化されたアルコキシアルキルを表し、および
【化５】
2018517812.tif 000097
を表す。）
【化６】
2018517812.tif 000098
（式中、
Ｌ２１はＲ２１を表し、あるいは、Ｚ２１および／またはＺ２２がトランス−ＣＨ＝ＣＨ−またはトランス−ＣＦ＝ＣＦ−を表す場合、Ｘ２１を表し、
Ｌ２２はＲ２２を表し、あるいは、Ｚ２１および／またはＺ２２がトランス−ＣＨ＝ＣＨ−またはトランス−ＣＦ＝ＣＦ−を表す場合、Ｘ２２を表し、
Ｒ２１およびＲ２２は、互いに独立に、Ｈ、１〜１７個、好ましくは３〜１０個のＣ原子を有するフッ素化されていないアルキルもしくはフッ素化されていないアルコキシ、または、２〜１５個、好ましくは３〜１０個のＣ原子を有するフッ素化されていないアルケニル、フッ素化されていないアルケニルオキシもしくはフッ素化されていないアルコキシアルキルを表し、
Ｘ２１およびＸ２２は、互いに独立に、ＦもしくはＣｌ、−ＣＮ、−ＮＣＳ、−ＳＦ５、１〜７個のＣ原子を有するフッ素化されたアルキルもしくはフッ素化されたアルコキシ、もしくは２〜７個のＣ原子を有するフッ素化されたアルケニル、フッ素化されたアルケニルオキシもしくはフッ素化されたアルコキシアルキルを表し、
Ｚ２１およびＺ２２の一方はトランス−ＣＨ＝ＣＨ−、トランス−ＣＦ＝ＣＦ−または−Ｃ≡Ｃ−を表し、他方は、それとは独立に、トランス−ＣＨ＝ＣＨ−、トランス−ＣＦ＝ＣＦ−または単結合を表し、および
【化７】
2018517812.tif 000099
を表す。）
【化８】
2018517812.tif 000100
（式中、
Ｌ３１は、Ｒ３１またはＸ３１を表し、
Ｌ３２は、Ｒ３２またはＸ３２を表し、
Ｒ３１およびＲ３２は、互いに独立に、Ｈ、１〜１７個のＣ原子を有するフッ素化されていないアルキルもしくはフッ素化されていないアルコキシ、または２〜１５個のＣ原子を有するフッ素化されていないアルケニル、フッ素化されていないアルケニルオキシもしくはフッ素化されていないアルコキシアルキルを表し、
Ｘ３１およびＸ３２は、互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシ、または２〜７個のＣ原子を有するフッ素化されたアルケニル、フッ素化されていないかもしくはフッ素化されたアルケニルオキシもしくはフッ素化されていないかもしくはフッ素化されたアルコキシアルキルを表し、
Ｚ３１〜Ｚ３３は、互いに独立に、トランス−ＣＨ＝ＣＨ−、トランス−ＣＦ＝ＣＦ−、−Ｃ≡Ｃ−または単結合を表し、および
【化９】
2018517812.tif 000101
を表す。）
【請求項２】
式Ｓ中のｎは、２を表すことを特徴とする請求項１に記載の液晶媒体。
【請求項３】
請求項１で示す通りの式Ｉの１種類以上の化合物を含むことを特徴とする請求項１または２に記載の液晶媒体。
【請求項４】
請求項１で示す通りの式ＩＩの１種類以上の化合物を含むことを特徴とする請求項１〜３のいずれか１項に記載の液晶媒体。
【請求項５】
請求項１で示す通りの式ＩＩＩの１種類以上の化合物を含むことを特徴とする請求項１〜４のいずれか１項に記載の液晶媒体。
【請求項６】
媒体中における式Ｉの化合物の濃度は、合計で１５％〜７０％の範囲内であることを特徴とする請求項３〜５のいずれか１項に記載の液晶媒体。
【請求項７】
媒体中における式ＩＩの化合物の濃度は、合計で１％〜６０％の範囲内であることを特徴とする請求項４〜６のいずれか１項に記載の液晶媒体。
【請求項８】
式Ｉ−１〜Ｉ−３の化合物の群から選択される１種類以上の化合物を含むことを特徴とする請求項３〜７のいずれか１項に記載の液晶媒体。
【化１０】
2018517812.tif 000102
（式中パラメータは、請求項１で与えられるそれぞれの意味を有する。）
【請求項９】
式Ｉの１種類以上の化合物は、式Ｓ１−１およびＳ２−１の化合物から選択されることを特徴とする請求項１〜８のいずれか１項に記載の液晶媒体。
【化１１】
2018517812.tif 000103
【請求項１０】
請求項１〜９のいずれか１項に記載の液晶媒体を含むことを特徴とする高周波数技術用の素子。
【請求項１１】
マイクロ波領域での動作に適していることを特徴とする請求項１０に記載の素子。
【請求項１２】
位相シフタであることを特徴とする請求項１０または１１に記載の素子。
【請求項１３】
高周波数技術用の素子における請求項１〜９のいずれか１項に記載の液晶媒体の使用。
【請求項１４】
液晶媒体を調製する方法であって、
請求項１で示される通りの式Ｉの１種類以上の化合物を、請求項１で示される通りの式ＩＩおよび／またはＩＩＩならびにＳの化合物の群から選択される１種類以上の化合物と、任意に１種類以上の更なる化合物とおよび／または１種類以上の添加剤と混合することを特徴とする方法。
【請求項１５】
請求項１０〜１２のいずれか１項に記載の１個以上の素子を含むことを特徴とするマイクロ波アンテナアレイ。
【発明の詳細な説明】
【技術分野】
【０００１】
本発明は「ヒンダードアミン光安定剤」（ＨＡＬＳ、ｈｉｎｄｅｒｅｄ  ａｍｉｎｅ  ｌｉｇｈｔ  ｓｔａｂｉｌｉｓｅｒ）で安定化された液晶媒体と、それを含む高周波数素子、特にマイクロ波の位相をシフトする装置などの高周波数装置用のマイクロ波素子、特にマイクロ波フェーズドアレイ（ｐｈａｓｅｄ−ａｒｒａｙ）アンテナとに関する。
【背景技術】
【０００２】
液晶媒体は情報表示の目的のために、電気光学的ディスプレイ（液晶ディスプレイ、Ｌｉｑｕｉｄ  Ｃｒｙｓｔａｌ  Ｄｉｓｐｌａｙｓ、ＬＣＤ）において数十年間使用されてきた。より最近開発された異なる用途は例えば、独国特許出願公開第１０  ２００４  ０２９  ４２９号明細書（特許文献１）および特開２００５−１２０２０８号公報（特許文献２）で開示されるなどのマイクロ波技術用の素子における、それらの使用である。
【０００３】
典型的なマイクロ波用途として、Ｋ．Ｃ．Ｇｕｐｔａ、Ｒ．Ｇａｒｇ、Ｉ．ＢａｈｌおよびＰ．Ｂｈａｒｔｉａ著：Ｍｉｃｒｏｓｔｒｉｐ  Ｌｉｎｅｓ  ａｎｄ  Ｓｌｏｔｌｉｎｅｓ、第２版、Ａｒｔｅｃｈ  Ｈｏｕｓｅ社、ボストン、１９９６年刊（非特許文献１）に記載される通りの反転マイクロストリップラインの考え方が、例えば、Ｄ．Ｄｏｌｆｉ、Ｍ．Ｌａｂｅｙｒｉｅ、Ｐ．ＪｏｆｆｒｅおよびＪ．Ｐ．Ｈｕｉｇｎａｒｄ著：Ｌｉｑｕｉｄ  Ｃｒｙｓｔａｌ  Ｍｉｃｒｏｗａｖｅ  Ｐｈａｓｅ  Ｓｈｉｆｔｅｒ、Ｅｌｅｃｔｒｏｎｉｃｓ  Ｌｅｔｔｅｒｓ、第２９巻、第１０号、第９２６〜９２８頁、１９９３年５月刊（非特許文献２）、Ｎ．Ｍａｒｔｉｎ、Ｎ．Ｔｅｎｔｉｌｌｉｅｒ、Ｐ．Ｌａｕｒｅｎｔ、Ｂ．Ｓｐｌｉｎｇａｒｔ、Ｆ．Ｈｕｅｒｔ、ＰＨ．Ｇｅｌｉｎ、Ｃ．Ｌｅｇｒａｎｄ著：Ｅｌｅｃｔｒｉｃａｌｌｙ  Ｍｉｃｒｏｗａｖｅ  Ｔｕｎａｂｌｅ  Ｃｏｍｐｏｎｅｎｔｓ  Ｕｓｉｎｇ  Ｌｉｑｕｉｄ  Ｃｒｙｓｔａｌｓ、第３２回欧州マイクロ波カンファレンス、第３９３〜３９６頁、ミラノ、２００２年（非特許文献３）またはＷｅｉｌ、Ｃ．著：Ｐａｓｓｉｖ  ｓｔｅｕｅｒｂａｒｅ  Ｍｉｋｒｏｗｅｌｌｅｎｐｈａｓｅｎｓｃｈｉｅｂｅｒ  ａｕｆ  ｄｅｒ  Ｂａｓｉｓ  ｎｉｃｈｔｌｉｎｅａｒｅｒ  Ｄｉｅｌｅｋｔｒｉｋａ［Ｐａｓｓｉｖｅｌｙ  Ｃｏｎｔｒｏｌｌａｂｌｅ  Ｍｉｃｒｏｗａｖｅ  Ｐｈａｓｅ  Ｓｈｉｆｔｅｒｓ  ｂａｓｅｄ  ｏｎ  Ｎｏｎｌｉｎｅａｒ  Ｄｉｅｌｅｃｔｒｉｃｓ］、Ｄａｒｍｓｔaｄｔｅｒ  Ｄｉｓｓｅｒｔａｔｉｏｎｅｎ第Ｄ１７巻、２００２年刊（非特許文献４）、Ｃ．Ｗｅｉｌ、Ｇ．ＬuｓｓｅｍおよびＲ．Ｊａｋｏｂｙ著：Ｔｕｎａｂｌｅ  Ｉｎｖｅｒｔ−Ｍｉｃｒｏｓｔｒｉｐ  Ｐｈａｓｅ  Ｓｈｉｆｔｅｒ  Ｄｅｖｉｃｅ  Ｕｓｉｎｇ  Ｎｅｍａｔｉｃ  Ｌｉｑｕｉｄ  Ｃｒｙｓｔａｌｓ、ＩＥＥＥ  ＭＴＴ−Ｓ  Ｉｎｔ．Ｍｉｃｒｏｗ．Ｓｙｍｐ．、シアトル、ワシントン州、２００２年６月刊、第３６７〜３７０頁（メルク社より商業的に入手可能な液晶Ｋ１５と共に、非特許文献５）、Ｃ．Ｗｅｉｌ、Ｇ．ＬuｓｓｅｍおよびＲ．Ｊａｋｏｂｙ著：Ｔｕｎａｂｌｅ  Ｉｎｖｅｒｔ−Ｍｉｃｒｏｓｔｒｉｐ  Ｐｈａｓｅ  Ｓｈｉｆｔｅｒ  Ｄｅｖｉｃｅ  Ｕｓｉｎｇ  Ｎｅｍａｔｉｃ  Ｌｉｑｕｉｄ  Ｃｒｙｓｔａｌｓ、ＩＥＥＥ  ＭＴＴ−Ｓ  Ｉｎｔ．Ｍｉｃｒｏｗ．Ｓｙｍｐ．、シアトル、ワシントン州、２００２年６月刊、第３６７〜３７０頁（非特許文献６）で用いられ、１０ＧＨｚにおいて、そこに約４０Ｖの制御電圧で１２°／ｄＢの位相シフタとしての品位を達成している。Ｗｅｉｌ、Ｃ．著：Ｐａｓｓｉｖ  ｓｔｅｕｅｒｂａｒｅ  Ｍｉｋｒｏｗｅｌｌｅｎｐｈａｓｅｎｓｃｈｉｅｂｅｒ  ａｕｆ  ｄｅｒ  Ｂａｓｉｓ  ｎｉｃｈｔｌｉｎｅａｒｅｒ  Ｄｉｅｌｅｋｔｒｉｋａ［Ｐａｓｓｉｖｅｌｙ  Ｃｏｎｔｒｏｌｌａｂｌｅ  Ｍｉｃｒｏｗａｖｅ  Ｐｈａｓｅ  Ｓｈｉｆｔｅｒｓ  ｂａｓｅｄ  ｏｎ  Ｎｏｎｌｉｎｅａｒ  Ｄｉｅｌｅｃｔｒｉｃｓ］、Ｄａｒｍｓｔaｄｔｅｒ  Ｄｉｓｓｅｒｔａｔｉｏｎｅｎ第Ｄ１７巻、２００２年刊（非特許文献７）においては、ＬＣの挿入損失、即ち、液晶における偏光損失によってのみ引き起こされる損失が、１０ＧＨｚにお���ておよそ１〜２ｄＢとして与えられる。加えて、位相シフタの損失は、誘電体ＬＣの損失および導波路の接合部での損失によって主に決定されることが決定された。また、Ｔ．Ｋｕｋｉ、Ｈ．Ｆｕｊｉｋａｋｅ、Ｈ．ＫａｍｏｄａおよびＴ．Ｎｏｍｏｔｏ著：Ｍｉｃｒｏｗａｖｅ  Ｖａｒｉａｂｌｅ  Ｄｅｌａｙ  Ｌｉｎｅ  Ｕｓｉｎｇ  ａ  Ｍｅｍｂｒａｎｅ  Ｉｍｐｒｅｇｎａｔｅｄ  ｗｉｔｈ  Ｌｉｑｕｉｄ  Ｃｒｙｓｔａｌ、ＩＥＥＥ  ＭＴＴ−Ｓ  Ｉｎｔ．Ｍｉｃｒｏｗａｖｅ  Ｓｙｍｐ．Ｄｉｇ．２００２年刊、第３６３〜３６６頁、２００２年６月刊（非特許文献８）およびＴ．Ｋｕｋｉ、Ｈ．Ｆｕｊｉｋａｋｅ、Ｔ．Ｎｏｍｏｔｏ著：Ｍｉｃｒｏｗａｖｅ  Ｖａｒｉａｂｌｅ  Ｄｅｌａｙ  Ｌｉｎｅ  Ｕｓｉｎｇ  Ｄｕａｌ−Ｆｒｅｑｕｅｎｃｙ  Ｓｗｉｔｃｈｉｎｇ−Ｍｏｄｅ  Ｌｉｑｕｉｄ  Ｃｒｙｓｔａｌ、ＩＥＥＥ  Ｔｒａｎｓ．Ｍｉｃｒｏｗａｖｅ  Ｔｈｅｏｒｙ  Ｔｅｃｈ．、第５０巻、第１１号、第２６０４〜２６０９頁、２００２年１１月刊（非特許文献９）においては、平面位相シフタの構造と組み合わせて重合ＬＣフィルムおよびデュアル周波数スイッチモードの液晶を使用することが検討されている。
【０００４】
Ａ．Ｐｅｎｉｒｓｃｈｋｅ、Ｓ．Ｍｕｌｌｅｒ、Ｐ．Ｓｃｈｅｅｌｅ、Ｃ．Ｗｅｉｌ、Ｍ．Ｗｉｔｔｅｋ、Ｃ．ＨｏｃｋおよびＲ．Ｊａｋｏｂｙ著：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５ＧＨｚ」、３４回欧州マイクロ波カンファレンス−アムステルダム、第５４５〜５４８頁（非特許文献１０）には、とりわけ、９ＧＨｚの周波数における既知の単一の液晶物質Ｋ１５（メルク社、ドイツ国）の特性が記載されている。
【０００５】
Ａ．Ｇａｅｂｌｅｒ、Ｆ．Ｇｏｅｌｄｅｎ、Ｓ．Ｍuｌｌｅｒ、Ａ．ＰｅｎｉｒｓｃｈｋｅおよびＲ．Ｊａｋｏｂｙ著「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ  ｕｓｉｎｇ  ａｎ  Ｅｉｇｅｎ−Ｓｕｓｃｅｐｔｉｂｉｌｉｔｙ  Ｆｏｒｍｕｌａｔｉｏｎ  ｏｆ  ｔｈｅ  Ｖｅｃｔｏｒ  Ｖａｒｉａｔｉｏｎａｌ  Ａｐｐｒｏａｃｈ」、１２ＭＴＣ  ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ、シンガポール、２００９年刊（ＩＥＥＥ）、第４６３〜４６７頁（非特許文献１１）には、既知の液晶混合物Ｅ７（同様にメルク社、ドイツ国）の対応する特性が記載されている。
【０００６】
独国特許出願公開第１０  ２００４  ０２９  ４２９号明細書（特許文献１）には、マイクロ波技術において、とりわけ位相シフタにおいて液晶媒体を使用することが記載されている。対応する周波数範囲で液晶媒体の特性について液晶媒体が、独国特許出願公開第１０  ２００４  ０２９  ４２９号明細書（特許文献１）において既に検討された。加えて特許文献１には、下式の化合物
【０００７】
【化１】
2018517812.tif 000003
を、下式の化合物
【０００８】
【化２】
2018517812.tif 000004
に加えるか、または下式の化合物
【０００９】
【化３】
2018517812.tif 000005
に加えて含む液晶媒体が記載されている。
【００１０】
しかしながら、これらの組成物は不具合に悩まされている。それらの大部分は他の欠点に加え、不利に高い損失および／または不適切な位相シフトまたは不適切な材料品位という結果をもたらす。
【００１１】
これらの用途のためには、これまではむしろ独特で珍しい特性または特性の組み合わせを有する液晶媒体が必要である。
【００１２】
例えば国際公開第２０１１／００９５２４号（特許文献３）および国際公開第２０１３／０４５０２９号（特許文献４）に開示される通り、特にマイクロ波領域における損失の低減および材料品位（η）の改良に関して、この分野における更なる開発が達成された。
【００１３】
使用時に液晶系マイクロ波装置は、例えば陽子線、電子線およびガンマ線などの環境放射線に曝露される。これらの影響は、特にディスプレイおよび装置を飛行機内または宇宙において使用する場合に高くなる。宇宙で使用するには、放射線によるストレスに対してシステムが堅牢であることが重要である。現在までのところディスプレイおよび装置の保護は殆ど受動的に行われていた（例えば遮蔽）が、かなりの制限があった。実用上の理由および製造の容易さからすればＬＣ材料自体が放射線に対して堅牢であれば、有利であろう。
【００１４】
従って対応する実際的用途に適した特性を有する液晶媒体に対して、多大な要求がある。
【００１５】
液晶混合物の安定化のために、所謂「ヒンダードアミン光安定剤」、略してＨＡＬＳ（ｈｉｎｄｅｒｅｄ  ａｍｉｎｅ  ｌｉｇｈｔ  ｓｔａｂｉｌｉｓｅｒ）を使用することは、既に提案されてきた。
【００１６】
安定剤として少量のＴＩＮＵＶＩＮ（登録商標）７７０、下式の化合物を含み、負の誘電異方性を有するネマチック液晶混合物が例えば、国際公開第２００９／１２９９１１号（特許文献５）で提案されている。
【００１７】
【化４】
2018517812.tif 000006
液晶媒体中で種々の安定剤を使用することは例えば、特開昭５５−０２３１６９号公報（特許文献６）、特開平０５−１１７３２４号公報（特許文献７）、国際公開第０２／１８５１５号（特許文献８）および特開平０９−２９１２８２号公報（特許文献９）に記載されている。
【００１８】
またＴＩＮＵＶＩＮ（登録商標）１２３、下式の化合物も、安定化の目的のために提案されてきた。
【００１９】
【化５】
2018517812.tif 000007
１個または２個のＨＡＬＳ単位を含有するメソゲン化合物が、欧州特許出願公開第１  １７８４  ４４２号明細書（特許文献１０）に開示されている。
【００２０】
Ｏｈｋａｔｓｕ、Ｙ．著、Ｊ．ｏｆ  Ｊａｐａｎ  Ｐｅｔｒｏｌｅｕｍ  Ｉｎｓｔｉｔｕｔｅ、第５１巻、２００８年、第１９１〜２０４頁（非特許文献１２）には、窒素原子上に種々の置換基を有するＨＡＬＳが、それらのｐＫａ値について比較されている。当該非特許文献には、以下のタイプの構造式が開示されている。
【００２１】
【化６】
2018517812.tif 000008
化合物ＴＥＭＰＯＬ、以下の式が既知であり例えば、Ｍｉｅｖｉｌｌｅ、Ｐ．ら著、Ａｎｇｅｗ．Ｃｈｅｍ．２０１０年、第１２２巻、第６３１８〜６３２１頁（非特許文献１３）に述べられている。
【００２２】
【化７】
2018517812.tif 000009
ＴＥＭＰＯＬは種々の製造業者から商業的に入手可能であり、例えば重合阻害剤として、および特にＵＶ吸収剤と組み合わせて、ポリオレフィン類、ポリスチレン類、ポリアミド類、コーティングおよびＰＶＣの前駆体用の配合物における光またはＵＶ保護として用いられる。
【先行技術文献】
【特許文献】
【００２３】
【特許文献１】独国特許出願公開第１０  ２００４  ０２９  ４２９号明細書
【特許文献２】特開２００５−１２０２０８号公報
【特許文献３】国際公開第２０１１／００９５２４号
【特許文献４】国際公開第２０１３／０４５０２９号
【特許文献５】国際公開第２００９／１２９９１１号
【特許文献６】特開昭５５−０２３１６９号公報
【特許文献７】特開平０５−１１７３２４号公報
【特許文献８】国際公開第０２／１８５１５号
【特許文献９】特開平０９−２９１２８２号公報
【特許文献１０】欧州特許出願公開第１  １７８４  ４４２号明細書
【非特許文献】
【００２４】
【非特許文献１】Ｋ．Ｃ．Ｇｕｐｔａ、Ｒ．Ｇａｒｇ、Ｉ．ＢａｈｌおよびＰ．Ｂｈａｒｔｉａ著：Ｍｉｃｒｏｓｔｒｉｐ  Ｌｉｎｅｓ  ａｎｄ  Ｓｌｏｔｌｉｎｅｓ、第２版、Ａｒｔｅｃｈ  Ｈｏｕｓｅ社、ボストン、１９９６年刊
【非特許文献２】Ｄ．Ｄｏｌｆｉ、Ｍ．Ｌａｂｅｙｒｉｅ、Ｐ．ＪｏｆｆｒｅおよびＪ．Ｐ．Ｈｕｉｇｎａｒｄ著：Ｌｉｑｕｉｄ  Ｃｒｙｓｔａｌ  Ｍｉｃｒｏｗａｖｅ  Ｐｈａｓｅ  Ｓｈｉｆｔｅｒ、Ｅｌｅｃｔｒｏｎｉｃｓ  Ｌｅｔｔｅｒｓ、第２９巻、第１０号、第９２６〜９２８頁、１９９３年５月刊
【非特許文献３】Ｎ．Ｍａｒｔｉｎ、Ｎ．Ｔｅｎｔｉｌｌｉｅｒ、Ｐ．Ｌａｕｒｅｎｔ、Ｂ．Ｓｐｌｉｎｇａｒｔ、Ｆ．Ｈｕｅｒｔ、ＰＨ．Ｇｅｌｉｎ、Ｃ．Ｌｅｇｒａｎｄ著：Ｅｌｅｃｔｒｉｃａｌｌｙ  Ｍｉｃｒｏｗａｖｅ  Ｔｕｎａｂｌｅ  Ｃｏｍｐｏｎｅｎｔｓ  Ｕｓｉｎｇ  Ｌｉｑｕｉｄ  Ｃｒｙｓｔａｌｓ、第３２回欧州マイクロ波カンファレンス、第３９３〜３９６頁、ミラノ、２００２年
【非特許文献４】Ｗｅｉｌ、Ｃ．著：Ｐａｓｓｉｖ  ｓｔｅｕｅｒｂａｒｅ  Ｍｉｋｒｏｗｅｌｌｅｎｐｈａｓｅｎｓｃｈｉｅｂｅｒ  ａｕｆ  ｄｅｒ  Ｂａｓｉｓ  ｎｉｃｈｔｌｉｎｅａｒｅｒ  Ｄｉｅｌｅｋｔｒｉｋａ［Ｐａｓｓｉｖｅｌｙ  Ｃｏｎｔｒｏｌｌａｂｌｅ  Ｍｉｃｒｏｗａｖｅ  Ｐｈａｓｅ  Ｓｈｉｆｔｅｒｓ  ｂａｓｅｄ  ｏｎ  Ｎｏｎｌｉｎｅａｒ  Ｄｉｅｌｅｃｔｒｉｃｓ］、Ｄａｒｍｓｔaｄｔｅｒ  Ｄｉｓｓｅｒｔａｔｉｏｎｅｎ第Ｄ１７巻、２００２年刊
【非特許文献５】Ｃ．Ｗｅｉｌ、Ｇ．ＬuｓｓｅｍおよびＲ．Ｊａｋｏｂｙ著：Ｔｕｎａｂｌｅ  Ｉｎｖｅｒｔ−Ｍｉｃｒｏｓｔｒｉｐ  Ｐｈａｓｅ  Ｓｈｉｆｔｅｒ  Ｄｅｖｉｃｅ  Ｕｓｉｎｇ  Ｎｅｍａｔｉｃ  Ｌｉｑｕｉｄ  Ｃｒｙｓｔａｌｓ、ＩＥＥＥ  ＭＴＴ−Ｓ  Ｉｎｔ．Ｍｉｃｒｏｗ．Ｓｙｍｐ．、シアトル、ワシントン州、２００２年６月刊、第３６７〜３７０頁（メルク社より商業的に入手可能な液晶Ｋ１５と共に）
【非特許文献６】Ｃ．Ｗｅｉｌ、Ｇ．ＬuｓｓｅｍおよびＲ．Ｊａｋｏｂｙ著：Ｔｕｎａｂｌｅ  Ｉｎｖｅｒｔ−Ｍｉｃｒｏｓｔｒｉｐ  Ｐｈａｓｅ  Ｓｈｉｆｔｅｒ  Ｄｅｖｉｃｅ  Ｕｓｉｎｇ  Ｎｅｍａｔｉｃ  Ｌｉｑｕｉｄ  Ｃｒｙｓｔａｌｓ、ＩＥＥＥ  ＭＴＴ−Ｓ  Ｉｎｔ．Ｍｉｃｒｏｗ．Ｓｙｍｐ．、シアトル、ワシントン州、２００２年６月刊、第３６７〜３７０頁
【非特許文献７】Ｗｅｉｌ、Ｃ．著：Ｐａｓｓｉｖ  ｓｔｅｕｅｒｂａｒｅ  Ｍｉｋｒｏｗｅｌｌｅｎｐｈａｓｅｎｓｃｈｉｅｂｅｒ  ａｕｆ  ｄｅｒ  Ｂａｓｉｓ  ｎｉｃｈｔｌｉｎｅａｒｅｒ  Ｄｉｅｌｅｋｔｒｉｋａ［Ｐａｓｓｉｖｅｌｙ  Ｃｏｎｔｒｏｌｌａｂｌｅ  Ｍｉｃｒｏｗａｖｅ  Ｐｈａｓｅ  Ｓｈｉｆｔｅｒｓ  ｂａｓｅｄ  ｏｎ  Ｎｏｎｌｉｎｅａｒ  Ｄｉｅｌｅｃｔｒｉｃｓ］、Ｄａｒｍｓｔaｄｔｅｒ  Ｄｉｓｓｅｒｔａｔｉｏｎｅｎ第Ｄ１７巻、２００２年刊
【非特許文献８】Ｔ．Ｋｕｋｉ、Ｈ．Ｆｕｊｉｋａｋｅ、Ｈ．ＫａｍｏｄａおよびＴ．Ｎｏｍｏｔｏ著：Ｍｉｃｒｏｗａｖｅ  Ｖａｒｉａｂｌｅ  Ｄｅｌａｙ  Ｌｉｎｅ  Ｕｓｉｎｇ  ａ  Ｍｅｍｂｒａｎｅ  Ｉｍｐｒｅｇｎａｔｅｄ  ｗｉｔｈ  Ｌｉｑｕｉｄ  Ｃｒｙｓｔａｌ、ＩＥＥＥ  ＭＴＴ−Ｓ  Ｉｎｔ．Ｍｉｃｒｏｗａｖｅ  Ｓｙｍｐ．Ｄｉｇ．２００２年刊、第３６３〜３６６頁、２００２年６月刊
【非特許文献９】Ｔ．Ｋｕｋｉ、Ｈ．Ｆｕｊｉｋａｋｅ、Ｔ．Ｎｏｍｏｔｏ著：Ｍｉｃｒｏｗａｖｅ  Ｖａｒｉａｂｌｅ  Ｄｅｌａｙ  Ｌｉｎｅ  Ｕｓｉｎｇ  Ｄｕａｌ−Ｆｒｅｑｕｅｎｃｙ  Ｓｗｉｔｃｈｉｎｇ−Ｍｏｄｅ  Ｌｉｑｕｉｄ  Ｃｒｙｓｔａｌ、ＩＥＥＥ  Ｔｒａｎｓ．Ｍｉｃｒｏｗａｖｅ  Ｔｈｅｏｒｙ  Ｔｅｃｈ．、第５０巻、第１１号、第２６０４〜２６０９頁、２００２年１１月刊
【非特許文献１０】Ａ．Ｐｅｎｉｒｓｃｈｋｅ、Ｓ．Ｍｕｌｌｅｒ、Ｐ．Ｓｃｈｅｅｌｅ、Ｃ．Ｗｅｉｌ、Ｍ．Ｗｉｔｔｅｋ、Ｃ．ＨｏｃｋおよびＲ．Ｊａｋｏｂｙ著：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５ＧＨｚ」、３４回欧州マイクロ波カンファレンス−アムステルダム、第５４５〜５４８頁
【非特許文献１１】Ａ．Ｇａｅｂｌｅｒ、Ｆ．Ｇｏｅｌｄｅｎ、Ｓ．Ｍuｌｌｅｒ、Ａ．ＰｅｎｉｒｓｃｈｋｅおよびＲ．Ｊａｋｏｂｙ著「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ  ｕｓｉｎｇ  ａｎ  Ｅｉｇｅｎ−Ｓｕｓｃｅｐｔｉｂｉｌｉｔｙ  Ｆｏｒｍｕｌａｔｉｏｎ  ｏｆ  ｔｈｅ  Ｖｅｃｔｏｒ  Ｖａｒｉａｔｉｏｎａｌ  Ａｐｐｒｏａｃｈ」、１２ＭＴＣ  ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ、シンガポール、２００９年刊（ＩＥＥＥ）、第４６３〜４６７頁
【非特許文献１２】Ｏｈｋａｔｓｕ、Ｙ．著、Ｊ．ｏｆ  Ｊａｐａｎ  Ｐｅｔｒｏｌｅｕｍ  Ｉｎｓｔｉｔｕｔｅ、第５１巻、２００８年、第１９１〜２０４頁
【非特許文献１３】Ｍｉｅｖｉｌｌｅ、Ｐ．ら著、Ａｎｇｅｗ．Ｃｈｅｍ．２０１０年、第１２２巻、第６３１８〜６３２１頁
【発明の概要】
【発明が解決しようとする課題】
【００２５】
驚くべきことに従来技術の材料の欠点を有しないか少なくとも大幅に低減された程度にのみ有し、適切に高いΔε、適切なネマチック相範囲およびΔｎを有する液晶媒体を達成することが可能であることが今や見出された。
【課題を解決するための手段】
【００２６】
本発明による改良された液晶媒体は、
式Ｓの安定剤と、ならびに
・式Ｉの１種類以上の化合物および
・式ＩＩの１種類以上の化合物
または
・式Ｉの１種類以上の化合物および
・式ＩＩＩの１種類以上の化合物
または
・式ＩＩの１種類以上の化合物および
・式ＩＩＩの１種類以上の化合物
または
・式Ｉの１種類以上の化合物および
・式ＩＩの１種類以上の化合物および
・式ＩＩＩの１種類以上の化合物
を含む。
【００２７】
【化８】
2018517812.tif 000010
式中、
ｎは１または２、好ましくは２を表し、
ｍは、（４−ｎ）を表し、
【００２８】
【化９】
2018517812.tif 000011
は、４個の結合部位を有する有機基を表し、
Ｚ１およびＺ２は、互いに独立に、−Ｏ−、−（Ｃ＝Ｏ）−、−（Ｎ−Ｒ４）−または単結合を表すが、両方が同時には−Ｏ−を表さず、
ｒおよびｓは、互いに独立に、０または１を表し、
Ｙ１〜Ｙ４は、それぞれ互いに独立に１〜４個のＣ原子を有するアルキルを表し、また、あるいは互いに独立に、組（Ｙ１１およびＹ１２）ならびに（Ｙ１３およびＹ１４）の一方または両方が共に３〜６個のＣ原子を有する２価基を表し、
Ｒ１は、Ｈ、Ｏ・、Ｏ−Ｒ３またはＯＨ、好ましくはＨ、Ｏ・またはＯ−Ｒ３を表し、
Ｒ２は、それぞれの出現で互いに独立に、Ｈ、Ｆ、ＯＲ４、ＮＲ４Ｒ５、１〜２０個のＣ原子を有する直鎖状または分岐状のアルキル鎖（該鎖中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできない。）を表すか、シクロアルキルまたはアルキルシクロアルキル単位を含有する炭化水素基（該基中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできず、該基中、１個のＨ原子または複数のＨ原子は、ＯＲ４、Ｎ（Ｒ４）（Ｒ５）またはＲ６で置き換えられていてもよい。）を表すか、芳香族またはヘテロ芳香族炭化水素基（該基中、１個のＨ原子または複数のＨ原子は、ＯＲ４、Ｎ（Ｒ４）（Ｒ５）またはＲ６で置き換えられていてもよい。）を表し、
Ｒ３は、それぞれの出現で互いに独立に、１〜２０個のＣ原子を有する直鎖状または分岐状のアルキル鎖（該鎖中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできない。）を表すか、シクロアルキルまたはアルキルシクロアルキル単位を含有する炭化水素基（該基中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできず、該基中、１個のＨ原子または複数のＨ原子は、ＯＲ４、Ｎ（Ｒ４）（Ｒ５）またはＲ６で置き換えられていてもよい。）を表すか、芳香族またはヘテロ芳香族炭化水素基（該基中、１個のＨ原子または複数のＨ原子は、ＯＲ４、Ｎ（Ｒ４）（Ｒ５）またはＲ６で置き換えられていてもよい。）を表し、
または、
【００２９】
【化１０】
2018517812.tif 000012
（該鎖中、１個以上の−ＣＨ２−基は、−Ｏ−、−ＣＯ−または−ＮＲ４−で置き換えられていてもよい。）、またはアセトフェニル、イソプロピルもしくは３−フェニル基でよく、
Ｒ４、Ｒ５は、それぞれの出現で互いに独立に、１〜１０個のＣ原子を有する直鎖状もしくは分岐状のアルキルもしくはアシル基、または６〜１２個のＣ原子を有する芳香族炭化水素もしくはカルボキシル基を表し、
Ｒ６は、それぞれの出現で互いに独立に、１〜１０個のＣ原子を有する直鎖状または分岐状のアルキル基（該基中、１個の−ＣＨ２−基または複数の−ＣＨ２−基は、−Ｏ−または−（Ｃ＝Ｏ）−で置き換えられていてもよいが、２個の隣接する−ＣＨ２−基を−Ｏ−で置き換えることはできない。）を表し、
好ましくは以下を条件とし：
ｎが１で、Ｒ１がＯ・で、−［Ｚ１］ｒ−［Ｚ２］ｓ−が−Ｏ−、−（ＣＯ）−Ｏ−、−Ｏ−（ＣＯ）−、−Ｏ−（ＣＯ）−Ｏ−、−ＮＲ４−または−ＮＲ４−（ＣＯ）−の場合、
【００３０】
【化１１】
2018517812.tif 000013
は、１〜１０個のＣ原子を有する直鎖状または分岐状のアルキル、またシクロアルキル、シクロアルキルアルキルまたはアルキルシクロアルキルを表さず、ただし全てのこれらの基において１個以上の−ＣＨ２−基は。分子中の２個のＯ原子が互いに直接結合しないようにして、−Ｏ−で置き換えられていてもよく、
ｎが２で、Ｒ１がＯ・の場合、
【００３１】
【化１２】
2018517812.tif 000014
は、
【００３２】
【化１３】
2018517812.tif 000015
を表さず、および／または
ｎが２で、Ｒ１がＯ−Ｒ３の場合、
Ｒ３は、ｎ−Ｃ１〜９−アルキルを表さない。
【００３３】
【化１４】
2018517812.tif 000016
式中、
Ｌ１１は、Ｒ１１またはＸ１１を表し、
Ｌ１２は、Ｒ１２またはＸ１２を表し、
Ｒ１１およびＲ１２は、互いに独立に、Ｈ、１〜１７個、好ましくは３〜１０個のＣ原子を有するフッ素化されていないアルキルもしくはフッ素化されていないアルコキシ、または２〜１５個、好ましくは３〜１０個のＣ原子を有するフッ素化されていないアルケニル、フッ素化されていないアルケニルオキシもしくはフッ素化されていないアルコキシアルキル、好ましくは、アルキルまたはフッ素化されていないアルケニルを表し、
Ｘ１１およびＸ１２は、互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシ、または２〜７個のＣ原子を有するフッ素化されたアルケニル、フッ素化されていないかもしくはフッ素化されたアルケニルオキシもしくはフッ素化されていないかもしくはフッ素化されたアルコキシアルキル、好ましくは、フッ素化されたアルコキシ、フッ素化されたアルケニルオキシ、ＦまたはＣｌを表し、および
【００３４】
【化１５】
2018517812.tif 000017
好ましくは、
【００３５】
【化１６】
2018517812.tif 000018
を表す。
【００３６】
【化１７】
2018517812.tif 000019
式中、
Ｌ２１はＲ２１を表し、あるいは、Ｚ２１および／またはＺ２２がトランス−ＣＨ＝ＣＨ−またはトランス−ＣＦ＝ＣＦ−を表す場合、Ｘ２１を表し、
Ｌ２２はＲ２２を表し、あるいは、Ｚ２１および／またはＺ２２がトランス−ＣＨ＝ＣＨ−またはトランス−ＣＦ＝ＣＦ−を表す場合、Ｘ２２を表し、
Ｒ２１およびＲ２２は、互いに独立に、Ｈ、１〜１７個、好ましくは３〜１０個のＣ原子を有するフッ素化されていないアルキルもしくはフッ素化されていないアルコキシ、または、２〜１５個、好ましくは３〜１０個のＣ原子を有するフッ素化されていないアルケニル、フッ素化されていないアルケニルオキシもしくはフッ素化されていないアルコキシアルキル、好ましくは、アルキルまたはフッ素化されていないアルケニルを表し、
Ｘ２１およびＸ２２は、互いに独立に、ＦもしくはＣｌ、−ＣＮ、−ＮＣＳ、−ＳＦ５、１〜７個のＣ原子を有するフッ素化されたアルキルもしくはアルコキシ、もしくは２〜７個のＣ原子を有するフッ素化されたアルケニル、アルケニルオキシもしくはアルコキシアルキル、または−ＮＣＳ、好ましくは、−ＮＣＳを表し、
Ｚ２１およびＺ２２の一方はトランス−ＣＨ＝ＣＨ−、トランス−ＣＦ＝ＣＦ−または−Ｃ≡Ｃ−を表し、他方は、それとは独立に、トランス−ＣＨ＝ＣＨ−、トランス−ＣＦ＝ＣＦ−または単結合を表し、好ましくは、それらの一方が−Ｃ≡Ｃ−またはトランス−ＣＨ＝ＣＨ−を表し、他方が単結合を表し、および
【００３７】
【化１８】
2018517812.tif 000020
好ましくは、
【００３８】
【化１９】
2018517812.tif 000021
を表す。
【００３９】
【化２０】
2018517812.tif 000022
式中、
Ｌ３１は、Ｒ３１またはＸ３１を表し、
Ｌ３２は、Ｒ３２またはＸ３２を表し、
Ｒ３１およびＲ３２は、互いに独立に、Ｈ、１〜１７個、好ましくは３〜１０個のＣ原子を有するフッ素化されていないアルキルもしくはフッ素化されていないアルコキシ、または２〜１５個、好ましくは３〜１０個のＣ原子を有するフッ素化されていないアルケニル、フッ素化されていないアルケニルオキシもしくはフッ素化されていないアルコキシアルキル、好ましくは、アルキルまたはフッ素化されていないアルケニルを表し、
Ｘ３１およびＸ３２は、互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシ、または２〜７個のＣ原子を有するフッ素化されたアルケニル、フッ素化されていないかもしくはフッ素化されたアルケニルオキシもしくはフッ素化されていないかもしくはフッ素化されたアルコキシアルキル、好ましくは、フッ素化されたアルコキシ、フッ素化されたアルケニルオキシ、ＦまたはＣｌを表し、
Ｚ３１〜Ｚ３３は、互いに独立に、トランス−ＣＨ＝ＣＨ−、トランス−ＣＦ＝ＣＦ−、−Ｃ≡Ｃ−または単結合を表し、好ましくは、それらの１個以上が単結合を表し、特に好ましくは、全てが単結合を表し、および
【００４０】
【化２１】
2018517812.tif 000023
好ましくは、
【００４１】
【化２２】
2018517812.tif 000024
を表す。
【発明を実施するための形態】
【００４２】
本発明の好ましい実施形態において液晶媒体は、式Ｉの１種類以上の化合物および式ＩＩＩの１種類以上の化合物を含む。
【００４３】
本発明の更に好ましい実施形態において液晶媒体は、式Ｉの１種類以上の化合物および式ＩＩの１種類以上の化合物を含む。
【００４４】
本発明による液晶媒体は同様に好ましくは、式ＩＩの１種類以上の化合物および式ＩＩＩの１種類以上の化合物を含む。
【００４５】
本発明によれば、式Ｉの１種類以上の化合物、式ＩＩの１種類以上の化合物および式ＩＩＩの１種類以上の化合物を含む液晶媒体が特に好ましい。
【００４６】
本出願による液晶媒体は好ましくは、合計で１〜１００００ｐｐｍ、好ましくは１０〜７５００ｐｐｍ、特に好ましくは１００〜５０００ｐｐｍの式Ｓの化合物を含む。
【００４７】
本出願による液晶媒体は好ましくは、合計で１５〜９０％、好ましくは２０〜８５％、特に好ましくは２５〜８０％の式Ｉの化合物を含む。
【００４８】
本出願による液晶媒体は好ましくは、合計で１〜７０％、好ましくは２〜６５％、特に好ましくは３〜６０％の式ＩＩの化合物を含む。
【００４９】
本出願による液晶媒体は好ましくは、合計で０〜６０％、好ましくは５〜５５％、特に好ましくは１０〜５０％の式ＩＩＩの化合物を含む。
【００５０】
液晶媒体がそれぞれの場合において式Ｉ、ＩＩおよびＩＩＩの１種類以上の化合物を含む本発明の好ましい実施形態において、好ましくは式Ｉの化合物の濃度は４５〜７５％、好ましくは５０〜７０％、特に好ましくは５５〜６５％であり、好ましくは式ＩＩの化合物の濃度は１〜２０％、好ましくは２〜１５％、特に好ましくは３〜１０％であり、好ましくは式ＩＩＩの化合物の濃度は１〜３０％、好ましくは５〜２５％、特に好ましくは５〜２０％である。
【００５１】
液晶媒体がそれぞれの場合において式Ｉ、ＩＩおよびＩＩＩの１種類以上の化合物を含む本発明の更に好ましい実施形態において、好ましくは式Ｉの化合物の濃度は１５〜４０％、好ましくは２０〜３５％、特に好ましくは２５〜３０％であり、好ましくは式ＩＩの化合物の濃度は１０〜３５％、好ましくは１５〜３０％、特に好ましくは２０〜２５％であり、好ましくは式ＩＩＩの化合物の濃度は２５〜５０％、好ましくは３０〜４５％、特に好ましくは３５〜４０％である。
【００５２】
液晶媒体がそれぞれの場合において式ＩおよびＩＩの１種類以上の化合物を含むが、最高で５％で好ましくは式ＩＩＩの化合物を含まない本発明の好ましい実施形態において、好ましくは式Ｉの化合物の濃度は１０〜５０％、好ましくは２０〜４０％、特に好ましくは２５〜３５％であり、好ましくは式ＩＩの化合物の濃度は４０〜７０％、好ましくは５０〜６５％、特に好ましくは５５〜６０％であり、好ましくは式ＩＩＩの化合物の濃度は１〜４％、好ましくは１〜３％、特に好ましくは０％である。
【００５３】
本出願による液晶媒体は特に好ましくは、合計で５０〜８０％、好ましくは５５〜７５％、特に好ましくは５７〜７０％の式Ｉ−１の化合物および／または合計で５〜７０％、好ましくは６〜５０％、特に好ましくは８〜２０％の式Ｉ−２およびＩ−３の化合物群から選択される化合物を含む。
【００５４】
本出願による液晶媒体は同様に好ましくは、全体で５〜６０％、好ましくは１０〜５０％、特に好ましくは７〜２０％の式ＩＩの化合物を含む。
【００５５】
単一の同族化合物を使用する場合、これらの限定はこの同族体の濃度に対応し、それは、好ましくは２〜２０％、特に好ましくは１〜１５％である。２種類以上の同族体を使用する場合、個々の同族体の濃度は、同様に好ましくは、それぞれの場合で１〜１５％である。
【００５６】
式Ｉ〜ＩＩＩの化合物は、それぞれの場合で、３より大きい誘電異方性を有する誘電的に正の化合物、３より小さく−１．５より大きい誘電異方性を有する誘電的に中性の化合物、および、−１．５以下の誘電異方性を有する誘電的に負の化合物を包含する。
【００５７】
本発明の好ましい実施形態において液晶媒体は、サブ式Ｓ１〜Ｓ３の化合物の群から選択される１種類以上の式Ｓの化合物を含む。
【００５８】
【化２３】
2018517812.tif 000025
式中、
Ｚ１、Ｚ２は互いに独立に、−Ｏ−、−（Ｃ＝Ｏ）−または単結合を表すが、両方が同時には−Ｏ−を表さず、
ｒおよびｓは互いに独立に、０または１を表し、
【００５９】
【化２４】
2018517812.tif 000026
は、１〜２０個のＣ原子を有する直鎖状または分岐状のアルキル、またシクロアルキル、シクロアルキルアルキルまたはアルキルシクロアルキルを表し、ただし全てのこれらの基において１個以上の−ＣＨ２−基は。分子中の２個のＯ原子が互いに直接結合しないようにして、−Ｏ−で置き換えられていてもよく、
Ａｌｋｙｌは、１〜２０個のＣ原子を有する直鎖状または分岐状のアルキルを表す。
【００６０】
以下のサブ式の化合物が、特に好ましい。
【００６１】
【化２５】
2018517812.tif 000027
本発明の好ましい実施形態において、液晶媒体は、式Ｉの化合物、好ましくは、式Ｉ−１〜Ｉ−３の化合物群より選択され、好ましくは、式Ｉ−１および／またはＩ−２および／またはＩ−３、好ましくは、式Ｉ−１およびＩ−２の１種類以上の化合物を含み、より好ましくは式Ｉのこれらの化合物は大部分がそれらより成り、更により好ましくは本質的に成り、非常に特に好ましくは完全に成る。
【００６２】
【化２６】
2018517812.tif 000028
式中、パラメータは式Ｉに対して上で示されるそれぞれの意味を有し、好ましくは、
Ｒ１１は、１〜７個のＣ原子を有するフッ素化されていないアルキルまたは２〜７個のＣ原子を有するフッ素化されていないアルケニルを表し、
Ｒ１２は、１〜７個のＣ原子を有するフッ素化されていないアルキル、２〜７個のＣ原子を有するフッ素化されていないアルケニルまたは１〜７個のＣ原子を有するフッ素化されていないアルコキシを表し、
Ｘ１１およびＸ１２は、互いに独立に、Ｆ、Ｃｌ、−ＯＣＦ３、−ＣＦ３、−ＣＮ、−ＮＣＳまたは−ＳＦ５、好ましくは、Ｆ、Ｃｌ、−ＯＣＦ３または−ＣＮを表す。
【００６３】
式Ｉ−１の化合物は、好ましくは、式Ｉ−１ａ〜Ｉ−１ｄの化合物群より選択され、より好ましくは、式Ｉ−１のこれらの化合物より大部分が成り、更により好ましくは本質的にこれらより成り、非常に特に好ましくは完全にこれらより成る。
【００６４】
【化２７】
2018517812.tif 000029
式中、パラメータは式Ｉ−１に対して上で示されるそれぞれの意味を有し、式中、
Ｙ１１およびＹ１２は互いに独立に、ＨまたはＦを表し、好ましくは、
Ｒ１１は、アルキルまたはアルケニルを表し、および
Ｘ１２は、Ｆ、Ｃｌまたは−ＯＣＦ３を表す。
【００６５】
式Ｉ−２の化合物は、好ましくは、式Ｉ−２ａ〜Ｉ−２ｅの化合物群および／または式Ｉ−２ｆおよびＩ−２ｇの化合物群より選択され、より好ましくは、式Ｉ−２のこれらの化合物より大部分が成り、更により好ましくは本質的にこれらより成り、非常に特に好ましくは完全にこれらより成る。
【００６６】
【化２８】
2018517812.tif 000030
ただし、それぞれの場合において、式Ｉ−２ａの化合物は式Ｉ−２ｂおよびＩ−２ｃの化合物より除外され、式Ｉ−２ｂの化合物は式Ｉ−２ｃの化合物より除外され、式Ｉ−２ｇの化合物は式Ｉ−２ｆの化合物より除外され、および
式中、パラメータは式Ｉ−１に対して上で示されるそれぞれの意味を有し、式中、
Ｙ１１およびＹ１２は、それぞれ互いに独立に、ＨまたはＦを表し、好ましくは、
Ｒ１２は、アルキルまたはアルケニルを表し、
Ｙ１１およびＹ１２の一方はＨを表し、他方はＨまたはＦを表し、好ましくは同様に、Ｈを表す。
【００６７】
式Ｉ−３の化合物は、好ましくは、式Ｉ−３ａの化合物である。
【００６８】
【化２９】
2018517812.tif 000031
式中、パラメータは式Ｉ−１に対して上で示されるそれぞれの意味を有し、式中、好ましくは、
Ｘ１１は、Ｆ、Ｃｌ、好ましくは、Ｆを表し、
Ｘ１２は、Ｆ、Ｃｌまたは−ＯＣＦ３、好ましくは、−ＯＣＦ３を表す。
【００６９】
本発明の更により好ましい実施形態において、式Ｉの化合物は、化合物Ｉ−１ａ〜Ｉ−１ｄの群より選択され、好ましくは、化合物Ｉ−１ｃおよびＩ−１ｄの群より選択され、より好ましくは、式Ｉのこれらの化合物より大部分が成り、更により好ましくは本質的にこれらより成り、非常に特に好ましくは完全にこれらより成る。
【００７０】
式Ｉ−１ａの化合物は、好ましくは、式Ｉ−１ａ−１およびＩ−１ａ−２の化合物群より選択され、より好ましくは、式Ｉ−１ａのこれらの化合物より大部分が成り、更により好ましくは本質的にこれらより成り、非常に特に好ましくは完全にこれらより成る。
【００７１】
【化３０】
2018517812.tif 000032
式中、
Ｒ１１は上で示される意味を有し、好ましくは、ＣｎＨ２ｎ＋１を表し、だだし、
ｎは、０〜７の範囲内、好ましくは１〜５の範囲内、特に好ましくは３または７の整数を表す。
【００７２】
式Ｉ−１ｂの化合物は、好ましくは、式Ｉ−１ｂ−１の化合物である。
【００７３】
【化３１】
2018517812.tif 000033
式中、
Ｒ１１は上で示される意味を有し、好ましくは、ＣｎＨ２ｎ＋１を表し、だだし、
ｎは、０〜１５の範囲内、好ましくは１〜７の範囲内、特に好ましくは１〜５の整数を表す。
【００７４】
式Ｉ−１ｃの化合物は、好ましくは、式Ｉ−１ｃ−１およびＩ−１ｃ−４の化合物群より選択され、好ましくは、式Ｉ−１ｃ−１およびＩ−１ｃ−２の化合物群より選択され、より好ましくは、式Ｉ−１ｃのこれらの化合物より大部分が成り、更により好ましくは本質的にこれらより成り、非常に特に好ましくは完全にこれらより成る。
【００７５】
【化３２】
2018517812.tif 000034
式中、
Ｒ１１は上で示される意味を有し、好ましくは、ＣｎＨ２ｎ＋１を表し、だだし、
ｎは、０〜１５の範囲内、好ましくは１〜７の範囲内、特に好ましくは１〜５の整数を表す。
【００７６】
式Ｉ−１ｄの化合物は、好ましくは、式Ｉ−１ｄ−１およびＩ−１ｄ−２の化合物群より選択され、好ましくは、式Ｉ−１ｄ−２の化合物であり、より好ましくは、式Ｉ−１ｄのこれらの化合物より大部分が成り、更により好ましくは本質的にこれらより成り、非常に特に好ましくは完全にこれらより成る。
【００７７】
【化３３】
2018517812.tif 000035
式中、
Ｒ１１は上で示される意味を有し、好ましくは、ＣｎＨ２ｎ＋１を表し、だだし、
ｎは、０〜１５の範囲内、好ましくは１〜７の範囲内、特に好ましくは１〜５の整数を表す。
【００７８】
式Ｉ−２ａの化合物は、好ましくは、式Ｉ−２ａ−１およびＩ−２ａ−２の化合物群より選択され、好ましくは、式Ｉ−１ａ−１の化合物であり、より好ましくは、式Ｉ−２ａのこれらの化合物より大部分が成り、更により好ましくは本質的にこれらより成り、非常に特に好ましくは完全にこれらより成る。
【００７９】
【化３４】
2018517812.tif 000036
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００８０】
（Ｒ１１およびＲ１２）の好ましい組み合わせは、特に式Ｉ−２ａ−１の場合において、（ＣｎＨ２ｎ＋１およびＣｍＨ２ｍ＋１）、（ＣｎＨ２ｎ＋１およびＯ−ＣｍＨ２ｍ＋１）、（ＣＨ２＝ＣＨ−（ＣＨ２）ｚおよびＣｍＨ２ｍ＋１）、（ＣＨ２＝ＣＨ−（ＣＨ２）ｚおよびＯ−ＣｍＨ２ｍ＋１）および（ＣｎＨ２ｎ＋１および（ＣＨ２）ｚ−ＣＨ＝ＣＨ２）である。
【００８１】
式Ｉ−２ｂの好ましい化合物は、式Ｉ−２ｂ−１の化合物である。
【００８２】
【化３５】
2018517812.tif 000037
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００８３】
（Ｒ１１およびＲ１２）の好ましい組み合わせは、ここでは特に、（ＣｎＨ２ｎ＋１およびＣｍＨ２ｍ＋１）である。
【００８４】
式Ｉ−２ｃの好ましい化合物は、式Ｉ−２ｃ−１の化合物である。
【００８５】
【化３６】
2018517812.tif 000038
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００８６】
（Ｒ１１およびＲ１２）の好ましい組み合わせは、ここでは特に、（ＣｎＨ２ｎ＋１およびＣｍＨ２ｍ＋１）である。
【００８７】
式Ｉ−２ｄの好ましい化合物は、式Ｉ−２ｄ−１の化合物である。
【００８８】
【化３７】
2018517812.tif 000039
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００８９】
（Ｒ１１およびＲ１２）の好ましい組み合わせは、ここでは特に、（ＣｎＨ２ｎ＋１およびＣｍＨ２ｍ＋１）である。
【００９０】
式Ｉ−２ｅの好ましい化合物は、式Ｉ−２ｅ−１の化合物である。
【００９１】
【化３８】
2018517812.tif 000040
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００９２】
（Ｒ１１およびＲ１２）の好ましい組み合わせは、ここでは特に、（ＣｎＨ２ｎ＋１およびＯ−ＣｍＨ２ｍ＋１）である。
【００９３】
式Ｉ−２ｆの好ましい化合物は、式Ｉ−２ｆ−１の化合物である。
【００９４】
【化３９】
2018517812.tif 000041
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００９５】
（Ｒ１１およびＲ１２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【００９６】
式Ｉ−２ｇの好ましい化合物は、式Ｉ−２ｇ−１の化合物である。
【００９７】
【化４０】
2018517812.tif 000042
式中、
Ｒ１１は上で示される意味を有し、好ましくは、ＣｎＨ２ｎ＋１またはＣＨ２＝ＣＨ−（ＣＨ２）ｚを表し、および、
Ｒ１２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【００９８】
（Ｒ１１およびＲ１２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＯ−ＣｍＨ２ｍ＋１）である。
【００９９】
式ＩＩの化合物は、好ましくは、式ＩＩ−１〜ＩＩ−４の化合物群より選択され、より好ましくは、式ＩＩのこれらの化合物より大部分が成り、更により好ましくは本質的にこれらより成り、非常に特に好ましくは完全にこれらより成る。
【０１００】
【化４１】
2018517812.tif 000043
式中、
Ｚ２１およびＺ２２はトランス−ＣＨ＝ＣＨ−またはトランス−ＣＦ＝ＣＦ−、好ましくは、トランス−ＣＨ＝ＣＨ−を表し、他のパラメータは式ＩＩＩにおいて上で与えられる意味を有し、好ましくは、
Ｒ２１およびＲ２２は、互いに独立に、Ｈ、１〜７個のＣ原子を有するフッ素化されていないアルキルまたはアルコキシ、または、２〜７個のＣ原子を有するフッ素化されていないアルケニルを表し、
Ｘ２２は、Ｆ、Ｃｌ、−ＣＮまたは−ＮＣＳ、好ましくは、−ＮＣＳを表し、
および
【０１０１】
【化４２】
2018517812.tif 000044
を表し、
その他は、互いに独立に、
【０１０２】
【化４３】
2018517812.tif 000045
好ましくは、
【０１０３】
【化４４】
2018517812.tif 000046
を表し、好ましくは、
Ｒ２１は、ＣｎＨ２ｎ＋１またはＣＨ２＝ＣＨ−（ＣＨ２）ｚを表し、および、
Ｒ２２は、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表し、
ただし、式ＩＩ−２の化合物は式ＩＩ−１の化合物より除外する。
【０１０４】
式ＩＩ−１の化合物は、好ましくは、式ＩＩ−１ａおよびＩＩ−１ｂの化合物群より選択され、好ましくは、式ＩＩ−１ａの化合物群より選択され、より好ましくは、式ＩＩ−１のこれらの化合物より大部分が成り、更により好ましくは本質的にこれらより成り、非常に特に好ましくは完全にこれらより成る。
【０１０５】
【化４５】
2018517812.tif 000047
式中、
Ｒ２１は上で示される意味を有し、好ましくは、ＣｎＨ２ｎ＋１またはＣＨ２＝ＣＨ−（ＣＨ２）ｚを表し、および、
Ｒ２２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１０６】
（Ｒ２１およびＲ２２）の好ましい組み合わせは、ここでは特に（ＣｎＨ２ｎ＋１およびＣｍＨ２ｍ＋１）および（ＣｎＨ２ｎ＋１およびＯ−ＣｍＨ２ｍ＋１）、式ＩＩ−１ａの場合、特に好ましくは（ＣｎＨ２ｎ＋１およびＣｍＨ２ｍ＋１）、式ＩＩ−１ｂの場合、特に好ましくは（ＣｎＨ２ｎ＋１およびＯ−ＣｍＨ２ｍ＋１）である。
【０１０７】
式ＩＩ−２の化合物は、好ましくは、式ＩＩ−２ａの化合物である。
【０１０８】
【化４６】
2018517812.tif 000048
式中、
Ｒ２１は上で示される意味を有し、好ましくは、ＣｎＨ２ｎ＋１またはＣＨ２＝ＣＨ−（ＣＨ２）ｚを表し、および、
Ｒ２２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１０９】
（Ｒ２１およびＲ２２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）である。
【０１１０】
式ＩＩ−３の化合物は、好ましくは、式ＩＩ−３ａの化合物である。
【０１１１】
【化４７】
2018517812.tif 000049
式中、パラメータは式ＩＩ−３において上で示す意味を有し、好ましくは、
Ｒ２１は上で示される意味を有し、好ましくは、ＣｎＨ２ｎ＋１を表し、ただし、
ｎは、０〜７の範囲内、好ましくは１〜５の範囲内の整数を表し、および
Ｘ２２は、−Ｆ、−Ｃｌ、−ＯＣＦ３、−ＣＮまたは−ＮＣＳ、特に好ましくは−ＮＣＳを表す。
【０１１２】
式ＩＩ−４の化合物は、好ましくは、式ＩＩ−４ａの化合物である。
【０１１３】
【化４８】
2018517812.tif 000050
式中、パラメータは式ＩＩ−４において上で示す意味を有し、好ましくは、
Ｒ２１は上で示される意味を有し、好ましくは、ＣｎＨ２ｎ＋１を表し、ただし、
ｎは、０〜７の範囲内、好ましくは１〜５の範囲内の整数を表し、および
Ｘ２２は、−Ｆ、−Ｃｌ、−ＯＣＦ３、−ＣＮまたは−ＮＣＳ、特に好ましくは−ＮＣＳを表す。
【０１１４】
式ＩＩの更に好ましい化合物は、以下の式の化合物である。
【０１１５】
【化４９】
2018517812.tif 000051
式中、
ｎは、０〜７の範囲内、好ましくは１〜５の範囲内の整数を表す。
【０１１６】
式ＩＩＩの化合物は、好ましくは、式ＩＩＩ−１〜ＩＩＩ−７の化合物群より選択され、より好ましくは、式ＩＩＩのこれらの化合物より大部分が成り、更により好ましくは本質的にこれらより成り、非常に特に好ましくは完全にこれらより成る。
【０１１７】
【化５０】
2018517812.tif 000052
ただし、式ＩＩＩ−５の化合物は式ＩＩＩ−６の化合物より除外され、
式中、パラメータは式ＩＩＩに対して上で示されるそれぞれの意味を有し、好ましくは、
Ｒ３１は、それぞれ１〜７個のＣ原子を有するフッ素化されていないアルキルまたはアルコキシ、または、２〜７個のＣ原子を有するフッ素化されていないアルケニルを表し、
Ｒ３２は、それぞれ１〜７個のＣ原子を有するフッ素化されていないアルキルまたはアルコキシ、または、２〜７個のＣ原子を有するフッ素化されていないアルケニルを表し、
Ｘ３２は、Ｆ、Ｃｌまたは−ＯＣＦ３、好ましくはＦを表し、
Ｙ３１およびＹ３２は互いに独立に、ＨまたはＦを表し、および
特に好ましくは、
Ｒ３１は上で示される意味を有し、好ましくは、ＣｎＨ２ｎ＋１またはＣＨ２＝ＣＨ−（ＣＨ２）ｚを表し、および、
Ｒ３２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１１８】
式ＩＩＩ−１の化合物は、好ましくは、式ＩＩＩ−１ａ〜ＩＩＩ−１ｄの化合物群より選択され、より好ましくは、式ＩＩＩ−１のこれらの化合物より大部分が成り、更により好ましくは本質的にこれらより成り、非常に特に好ましくは完全にこれらより成る。
【０１１９】
【化５１】
2018517812.tif 000053
式中、Ｘ３２は式ＩＩＩ−２に対して上で与えられる意味を有し、および
Ｒ３１は上で示される意味を有し、好ましくは、ＣｎＨ２ｎ＋１を表し、ただし、
ｎは、１〜７、好ましくは、２〜６、特に好ましくは、２、３または５を表し、および
ｚは、０、１、２、３または４、好ましくは、０または２を表し、および
Ｘ３２は、好ましくは、Ｆを表す。
【０１２０】
式ＩＩＩ−２の化合物は、好ましくは、式ＩＩＩ−２ａおよびＩＩＩ−２ｂ、好ましくは、式ＩＩＩ−２ａの化合物群より選択され、より好ましくは、式ＩＩＩ−２のこれらの化合物より大部分が成り、更により好ましくは本質的にこれらより成り、非常に特に好ましくは完全にこれらより成る。
【０１２１】
【化５２】
2018517812.tif 000054
式中、
Ｒ３１は上で示される意味を有し、好ましくは、ＣｎＨ２ｎ＋１またはＣＨ２＝ＣＨ−（ＣＨ２）ｚを表し、および、
Ｒ３２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１２２】
（Ｒ３１およびＲ３２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１２３】
式ＩＩＩ−３の化合物は、好ましくは、式ＩＩＩ−３ａの化合物である。
【０１２４】
【化５３】
2018517812.tif 000055
式中、
Ｒ３１は上で示される意味を有し、好ましくは、ＣｎＨ２ｎ＋１またはＣＨ２＝ＣＨ−（ＣＨ２）ｚを表し、および、
Ｒ３２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１２５】
（Ｒ３１およびＲ３２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１２６】
式ＩＩＩ−４の化合物は、好ましくは、式ＩＩＩ−４ａの化合物である。
【０１２７】
【化５４】
2018517812.tif 000056
式中、
Ｒ３１は上で示される意味を有し、好ましくは、ＣｎＨ２ｎ＋１またはＣＨ２＝ＣＨ−（ＣＨ２）ｚを表し、および、
Ｒ３２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１２８】
（Ｒ３１およびＲ３２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１２９】
式ＩＩＩ−５の化合物は、好ましくは、式ＩＩＩ−５ａおよびＩＩＩ−５ｂ、好ましくは、式ＩＶ−５ａの化合物群より選択され、より好ましくは、式ＩＩＩ−５のこれらの化合物より大部分が成り、更により好ましくは本質的にこれらより成り、非常に特に好ましくは完全にこれらより成る。
【０１３０】
【化５５】
2018517812.tif 000057
式中、
Ｒ３１は上で示される意味を有し、好ましくは、ＣｎＨ２ｎ＋１またはＣＨ２＝ＣＨ−（ＣＨ２）ｚを表し、および、
Ｒ３２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１３１】
（Ｒ３１およびＲ３２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１３２】
式ＩＩＩ−６の化合物は、好ましくは、式ＩＩＩ−６ａおよびＩＩＩ−６ｂの化合物群より選択され、より好ましくは、式ＩＩＩ−６のこれらの化合物より大部分が成り、更により好ましくは本質的にこれらより成り、非常に特に好ましくは完全にこれらより成る。
【０１３３】
【化５６】
2018517812.tif 000058
式中、
Ｒ３１は上で示される意味を有し、好ましくは、ＣｎＨ２ｎ＋１またはＣＨ２＝ＣＨ−（ＣＨ２）ｚを表し、および、
Ｒ３２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１３４】
（Ｒ３１およびＲ３２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１３５】
本発明による媒体は、式ＩＶの１種類以上の化合物を含んでもよい。
【０１３６】
【化５７】
2018517812.tif 000059
式中、
Ｒ４１およびＲ４２は、互いに独立に、Ｈ、１〜１５個、好ましくは３〜１０個のＣ原子を有するフッ素化されていないアルキルまたはアルコキシ、または、２〜１５個、好ましくは３〜１０個のＣ原子を有するフッ素化されていないアルケニル、アルケニルオキシまたはアルコキシアルキル、好ましくは、フッ素化されていないアルキルまたはアルケニルを表し、
Ｚ４１およびＺ４２の一方は、トランス−ＣＨ＝ＣＨ−、トランス−ＣＦ＝ＣＦ−または−Ｃ≡Ｃ−を表し、他方は、それとは独立に、トランス−ＣＨ＝ＣＨ−、トランス−ＣＦ＝ＣＦ−または単結合を表し、好ましくは、それらの一方が−Ｃ≡Ｃ−またはトランス−ＣＨ＝ＣＨ−を表し、他方が単結合を表し、および
【０１３７】
【化５８】
2018517812.tif 000060
を表し、
【０１３８】
【化５９】
2018517812.tif 000061
を表す。
【０１３９】
本出願による液晶媒体は、好ましくは、全体で０〜４０％、好ましくは０〜３０％、特に好ましくは５〜２５％の式ＩＶの化合物を含む。
【０１４０】
式ＩＶの化合物は、好ましくは、式ＩＶ−１〜ＩＶ−３の化合物群より選択され、より好ましくは、式ＩＶのこれらの化合物より大部分が成り、更により好ましくは本質的にこれらより成り、非常に特に好ましくは完全にこれらより成る。
【０１４１】
【化６０】
2018517812.tif 000062
式中、
Ｙ４１およびＹ４２の一方はＨを表し、他方はＨまたはＦを表し、および
Ｒ４１は上で示される意味を有し、好ましくは、ＣｎＨ２ｎ＋１またはＣＨ２＝ＣＨ−（ＣＨ２）ｚを表し、および、
Ｒ４２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１４２】
（Ｒ４１およびＲ４２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１４３】
式ＩＶ−１の化合物は、好ましくは、式ＩＶ−１ａ〜ＩＶ−１ｃの化合物群より選択され、より好ましくは、式ＩＶ−１のこれらの化合物より大部分が成り、更により好ましくは本質的にこれらより成り、非常に特に好ましくは完全にこれらより成る。
【０１４４】
【化６１】
2018517812.tif 000063
式中、
Ｒ４１は上で示される意味を有し、好ましくは、ＣｎＨ２ｎ＋１またはＣＨ２＝ＣＨ−（ＣＨ２）ｚを表し、および、
Ｒ４２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１４５】
（Ｒ４１およびＲ４２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＣｍＨ２ｍ＋１）である。
【０１４６】
本発明による媒体は、式Ｖの１種類以上の化合物を含んでもよい。
【０１４７】
【化６２】
2018517812.tif 000064
式中、
Ｌ５１は、Ｒ５１またはＸ５１を表し、
Ｌ５２は、Ｒ５２またはＸ５２を表し、
Ｒ５１およびＲ５２は、互いに独立に、Ｈ、１〜１５個、好ましくは３〜１０個のＣ原子を有するフッ素化されていないアルキルまたはアルコキシ、または、２〜１５個、好ましくは３〜１０個のＣ原子を有するフッ素化されていないアルケニル、アルケニルオキシまたはアルコキシアルキル、好ましくは、フッ素化されていないアルキルまたはアルケニルを表し、
Ｘ５１およびＸ５２は、互いに独立に、Ｈ、Ｆ、Ｃｌ、−ＣＮ、−ＮＣＳ、−ＳＦ５、１〜７個のＣ原子を有するフッ素化されたアルキルまたはフッ素化されたアルコキシ、または、２〜７個のＣ原子を有するフッ素化されたアルケニル、フッ素化されていないかまたはフッ素化されたアルケニルオキシまたはフッ素化されていないかまたはフッ素化されたアルコキシアルキル、好ましくは、フッ素化されたアルコキシ、フッ素化されたアルケニルオキシ、ＦまたはＣｌを表し、および
Ｚ５１〜Ｚ５３は、互いに独立に、トランス−ＣＨ＝ＣＨ−、トランス−ＣＦ＝ＣＦ−、−Ｃ≡Ｃ−または単結合を表し、好ましくは、それらの１個以上が単結合を表し、特に好ましくは、全てが単結合を表し、
【０１４８】
【化６３】
2018517812.tif 000065
を表し、
【０１４９】
【化６４】
2018517812.tif 000066
を表す。
【０１５０】
式Ｖの化合物は、好ましくは、式Ｖ−１〜Ｖ−３の化合物群より選択され、より好ましくは、式Ｖのこれらの化合物より大部分が成り、更により好ましくは本質的にこれらより成り、非常に特に好ましくは完全にこれらより成る。
【０１５１】
【化６５】
2018517812.tif 000067
式中、パラメータは式Ｖにおいて上で示されるそれぞれの意味を有し、好ましくは、
【０１５２】
【化６６】
2018517812.tif 000068
を表し、および
式中、
Ｒ５１は上で示される意味を有し、好ましくは、ＣｎＨ２ｎ＋１またはＣＨ２＝ＣＨ−（ＣＨ２）ｚを表し、および、
Ｒ５２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
Ｘ５２は上で示される意味を有し、好ましくは、フッ化アルコキシ、フッ化アルケニルオキシ、ＦまたはＣｌを表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１５３】
（Ｒ５１およびＲ５２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）である。
【０１５４】
本出願による液晶媒体は、好ましくは、全体で５〜３０％、好ましくは１０〜２５％、特に好ましくは１５〜２０％の式Ｖの化合物を含む。
【０１５５】
式Ｖ−１の化合物は、好ましくは、式Ｖ−１ａ〜Ｖ−１ｅの化合物群より選択され、より好ましくは、式Ｖ−１のこれらの化合物より大部分が成り、更により好ましくは本質的にこれらより成り、非常に特に好ましくは完全にこれらより成る。
【０１５６】
【化６７】
2018517812.tif 000069
式中、パラメータは上で与えられる意味を有し、好ましくは、
Ｒ５１は上で示される意味を有し、好ましくは、ＣｎＨ２ｎ＋１を表し、および、
ｎは、０〜１５の範囲内、好ましくは１〜７の範囲内、特に好ましくは１〜５の整数を表し、および
Ｘ５２は、好ましくは、ＦまたはＣｌを表す。
【０１５７】
式Ｖ−２の化合物は、好ましくは、式Ｖ−２ａおよびＶ−２ｂの化合物群より選択され、より好ましくは、式Ｖ−２のこれらの化合物より大部分が成り、更により好ましくは本質的にこれらより成り、非常に特に好ましくは完全にこれらより成る。
【０１５８】
【化６８】
2018517812.tif 000070
式中、
Ｒ５１は上で示される意味を有し、好ましくは、ＣｎＨ２ｎ＋１またはＣＨ２＝ＣＨ−（ＣＨ２）ｚを表し、および、
Ｒ５２は上で示される意味を有し、好ましくは、ＣｍＨ２ｍ＋１またはＯ−ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１５９】
（Ｒ５１およびＲ５２）の好ましい組み合わせは、ここでは特に、（ＣｎＨ２ｎ＋１およびＣｍＨ２ｍ＋１）である。
【０１６０】
式Ｖ−３の化合物は、好ましくは、式Ｖ−３ａおよびＶ−３ｂの化合物である。
【０１６１】
【化６９】
2018517812.tif 000071
式中、
Ｒ５１は上で示される意味を有し、好ましくは、ＣｎＨ２ｎ＋１またはＣＨ２＝ＣＨ−（ＣＨ２）ｚを表し、および、
Ｒ５２は上で示される意味を有し、好ましくは、ＣｍＨ２ｍ＋１または（ＣＨ２）ｚ−ＣＨ＝ＣＨ２を表し、ただし、
ｎおよびｍは、互いに独立に、０〜１５の範囲内、好ましくは１〜７の範囲内、特に好ましくは１〜５の整数を表し、および
ｚは、０、１、２、３または４、好ましくは、０または２を表す。
【０１６２】
（Ｒ５１およびＲ５２）の好ましい組み合わせは、ここでは特に、（ＣｎＨ２ｎ＋１およびＣｍＨ２ｍ＋１）および（ＣｎＨ２ｎ＋１およびＯ−ＣｍＨ２ｍ＋１）、特に好ましくは、（ＣｎＨ２ｎ＋１およびＯ−ＣｍＨ２ｍ＋１）である。
【０１６３】
本発明の好ましい実施形態において、媒体は、３より大きい誘電異方性を有する式Ｉ−１の１種類以上の誘電的に正の化合物を含む。
【０１６４】
媒体は、好ましくは、−１．５より高く３までの範囲の誘電異方性を有する式Ｉ−２の１種類以上の誘電的に中性の化合物を含む。
【０１６５】
本発明の好ましい実施形態において、媒体は、式ＩＩの１種類以上の化合物を含む。
【０１６６】
本発明の更に好ましい実施形態において、媒体は、式ＩＩＩの１種類以上の化合物を含む。
【０１６７】
本発明による液晶媒体は好ましくは、５員および／または６員環を２個以下のみ有する化合物を１０％以下、好ましくは５％以下、特に好ましくは２％以下、非常に特に好ましくは１％以下含み、および、特には全く含まない。
【０１６８】
略称（頭字語）の定義は、同様に、表Ｄにおいて下に示されているか、表Ａ〜Ｃより明らかである。
【０１６９】
本発明による液晶媒体は、式Ｉ〜Ｖ、好ましくはＩ〜ＩＶ、非常に好ましくはＩ〜ＩＩＩおよび／またはＶの化合物群より選択される化合物を好ましくは含み、より好ましくは大部分がこれらより成り、更により好ましくは本質的にこれらより成り、非常に好ましくは完全にこれらより成る。
【０１７０】
本出願において、「含む」は、組成物との関連において、問題となっている構成要素、即ち、媒体または成分が、好ましくは１０％以上、非常に好ましくは２０％以上の合計濃度で、指示された成分または数種類の成分または化合物または数種類の化合物を含むことを意味する。
【０１７１】
この文意において、「大部分が〜より成る」は、問題となっている構成要素が、５５％以上、好ましくは６０％以上、非常に好ましくは７０％以上の指示された成分または数種類の成分または化合物または数種類の化合物を含むことを意味する。
【０１７２】
この文意において、「本質的に〜より成る」は、問題となっている構成要素が、８０％以上、好ましくは９０％以上、非常に好ましくは９５％以上の指示された成分または数種類の成分または化合物または数種類の化合物を含むことを意味する。
【０１７３】
この文意において、「完全に〜より成る」は、問題となっている構成要素が、９８％以上、好ましくは９９％以上、非常に好ましくは１００％の指示された成分または数種類の成分または化合物または数種類の化合物を含むことを意味する。
【０１７４】
また、上で明らかには述べられてはいない他のメソゲン化合物も、任意成分として有利に本発明による媒体において使用できる。そのような化合物は当業者に既知である。
【０１７５】
本発明による液晶媒体は、好ましくは９０℃以上の、より好ましくは１００℃以上の、更により好ましくは１２０℃以上の、特に好ましくは１５０℃以上の、非常に特に好ましくは１７０℃以上の透明点を有する。
【０１７６】
本発明による媒体のネマチック相は、好ましくは少なくとも２０℃以下〜９０℃以上、好ましくは１００℃以上まで、より好ましくは少なくとも０℃以下〜１２０℃以上、非常に好ましくは少なくとも−１０℃以下〜１４０℃以上、特には少なくとも−２０℃以下〜１５０℃以上に及ぶ。
【０１７７】
１ｋＨｚおよび２０℃において、本発明による液晶媒体のΔεは、好ましくは１以上、より好ましくは２以上、非常に好ましくは３以上である。
【０１７８】
５８９ｎｍ（ＮａＤ）および２０℃において、本発明による液晶媒体のΔｎは、好ましくは０．２０以上〜０．９０以下の範囲、より好ましくは０．２５以上〜０．９０以下の範囲、更により好ましくは０．３０以上〜０．８５以下の範囲、非常に特に好ましくは０．３５以上〜０．８０以下の範囲である。
【０１７９】
本発明の第１の好ましい実施形態において、本発明による液晶媒体のΔｎは、好ましくは０．５０以上、より好ましくは０．５５以上である。
【０１８０】
本出願による液晶媒体は好ましくは合計で、５ｐｐｍ以上３０００ｐｐｍ以下、好ましくは１０ｐｐｍ以上２０００ｐｐｍ以下、特に好ましくは５０ｐｐｍ以上１０００ｐｐｍ以下の式Ｓ１またはＳ２の化合物を含む。
【０１８１】
本発明によれば、式Ｉの個々の化合物は、混合物全体の好ましくは１０％〜７０％、より好ましくは２０％〜６０％、更により好ましくは３０％〜５０％、非常に好ましくは２５％〜４５％の合計濃度において使用される。
【０１８２】
式ＩＩの化合物は、混合物全体の好ましくは１％〜２０％、より好ましくは１％〜１５％、更により好ましくは２％〜１５％、非常に好ましくは３％〜１０％の合計濃度において使用される。
【０１８３】
式ＩＩＩの化合物は、混合物全体の好ましくは１％〜６０％、より好ましくは５％〜５０％、更により好ましくは１０％〜４５％、非常に好ましくは１５％〜４０％の合計濃度において使用される。
【０１８４】
液晶媒体は好ましくは、全体で５０％〜１００％、より好ましくは７０％〜１００％、非常に好ましくは８０％〜１００％、特には９０％〜１００％の、式Ｉ、ＩＩ、ＩＩＩ、ＩＶおよびＶ、好ましくは式Ｉ、ＩＩＩ、ＩＶおよびＶ、より好ましくは式Ｉ、ＩＩ、ＩＩＩ、ＩＶおよび／またはＶＩの化合物を含み、好ましくは大部分が成り、非常に特に好ましくは完全に成る。
【０１８５】
本出願において、誘電的に正との表現はΔε＞３．０の化合物または成分を記載し、誘電的に中性は−１．５≦Δε≦３．０のものを記載し、誘電的に負はΔε＜−１．５のものを記載する。Δεは、１ｋＨｚの周波数および２０℃において決定される。それぞれの化合物の誘電異方性は、ネマチックホスト混合物におけるそれぞれ個々の化合物の１０％溶液の結果より決定される。ホスト混合物におけるそれぞれの化合物の溶解度が１０％未満の場合、濃度を５％に低下する。試験混合物の容量は、ホメオトロピック配向を有するセルおよびホモジニアス配向を有するセルの両者において決定する。両タイプのセルのセル厚は、およそ２０μｍである。印加される電圧は１ｋＨｚの周波数および典型的には０．５Ｖ〜１．０Ｖの有効値を有する矩形波であるが、常にそれぞれの試験混合物の容量閾値よりも低く選択される。
【０１８６】
Δεは（ε‖−ε⊥）と定義され、一方、εａｖｅ．は（ε‖＋２ε⊥）／３である。
【０１８７】
誘電的に正の化合物用に使用されるホスト混合物は混合物ＺＬＩ−４７９２であり、誘電的に中性および誘電的に負の化合物用に使用されるのは混合物ＺＬＩ−３０８６で、両者ともドイツ国メルク社製である。化合物の誘電率の絶対値は、興味ある化合物を添加した際の、ホスト混合物のそれぞれの値の変化より決定される。その値を、興味ある化合物の濃度１００％に外挿する。
【０１８８】
２０℃の測定温度においてネマチック相を有する成分は、そのままで測定され、他の全ても化合物と同様に処理される。
【０１８９】
両方の場合において他に明言しない限り、本出願において閾電圧との表現は光学的閾値について言及し、１０％相対的コントラスト（Ｖ１０）についてであり、飽和電圧との表現は光学的飽和について言及し、９０％相対的コントラスト（Ｖ９０）についてである。フレデリクス閾値（ＶＦｒ）とも呼ばれる容量的閾電圧（Ｖ０）は、明示的に述べる場合にのみ使用する。
【０１９０】
本出願で示されるパラメータの範囲は、他に明示しない限り、全て限界値を含む。
【０１９１】
互いの組み合わせにおいて特性の各種の範囲に示される異なる上限および下限の値は、追加の好ましい範囲とする。
【０１９２】
本出願を通じて、他に明示しない限り、以下の条件および定義を適用する。全ての濃度は重量パーセントで示され、それぞれ混合物全体に関するものであり、全ての温度は、摂氏度であり、全ての温度差は差異度である。全ての物理的特性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月刊、ドイツ国メルク社に従って決定され、他に明言しない限り、２０℃の温度においてである。光学異方性（Δｎ）は、５８９．３ｎｍの波長で決定される。誘電異方性（Δε）は、１ｋＨｚの周波数で決定される。閾電圧ならびに他の全ての電気光学的特性は、ドイツ国メルク社で製造された試験セルを使用して決定される。Δεの決定のための試験セルは、およそ２０μｍのセル厚を有している。電極は、１．１３ｃｍ２の面積および保護リングを有する円形ＩＴＯ電極である。配向層は、ホメオトロピック配向（ε‖）用には日本国日産化学社製ＳＥ−１２１１、ホモジニアス配向（ε⊥）用には日本国日本合成ゴム社製ポリイミドＡＬ−１０５４である。容量は、０．３Ｖｒｍｓの電圧を有する正弦波を使用するＳｏｌａｔｒｏｎ１２６０周波数応答解析装置を使用して決定する。電気光学的測定において使用される光は、白色光である。ドイツ国Ａｕｔｒｏｎｉｃ−Ｍｅｌｃｈｅｒｓ社製の商業的に入手可能なＤＭＳ装置を使用する装置構成を、本明細書においては用いる。特性電圧を、垂直観察の下で決定した。閾値（Ｖ１０）、中間灰色（Ｖ５０）および飽和（Ｖ９０）電圧を、それぞれ、１０％、５０％および９０％相対コントラストに対して決定した。
【０１９３】
マイクロ波領域における誘電異方性は、下の通り定義される。
【０１９４】
【数１】
2018517812.tif 000072
同調性（τ）は、下の通り定義される。
【０１９５】
【数２】
2018517812.tif 000073
材料品位（η）は、下の通り定義される。
【０１９６】
【数３】
2018517812.tif 000074
ただし最大誘電損失は、下の通りである。
【０１９７】
【数４】
2018517812.tif 000075
液晶媒体を、Ａ．Ｐｅｎｉｒｓｃｈｋｅ、Ｓ．Ｍｕｌｌｅｒ、Ｐ．Ｓｃｈｅｅｌｅ、Ｃ．Ｗｅｉｌ、Ｍ．Ｗｉｔｔｅｋ、Ｃ．ＨｏｃｋおよびＲ．Ｊａｋｏｂｙ：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５  ＧＨｚ」、第３４回Ｅｕｒｏｐｅａｎ  Ｍｉｃｒｏｗａｖｅ  Ｃｏｎｆｅｒｅｎｃｅ、アムステルダム、５４５〜５４８頁に記載される通り、マイクロ波周波数領域における液晶媒体の特性について検討する。
【０１９８】
これについては、Ａ．Ｇａｅｂｌｅｒ、Ｆ．Ｇｏｌｄｅｎ、Ｓ．Ｍｕｌｌｅｒ、Ａ．ＰｅｎｉｒｓｃｈｋｅおよびＲ．Ｊａｋｏｂｙ「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ（以下省略）」、１２ＭＴＣ２００９、Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ、シンガポール、２００９年（ＩＥＥＥ）、４６３〜４６７頁、および、ドイツ国特許出願公開第１０  ２００４  ０２９  ４２９号公報も比較されたい。これらにも測定方法が同様に詳細に記載されている。
【０１９９】
液晶をポリテトラフルオロエチレン（ＰＴＦＥ）の毛細管内に導入する。毛細管は１８０μｍの内径および３５０μｍの外径を有する。有効長は２．０ｃｍである。充填された毛細管を、共振周波数が３０ＧＨｚの空洞の中心に導入する。この空洞は６．６ｍｍの長さ、７．１ｍｍの幅および３．６ｍｍの高さを有する。次いで、入力信号（ソース）を印加し、市販のベクトルネットワークアナライザを使用して出力信号の結果を記録する。
【０２００】
液晶で充填された毛細管がある状態での測定と、液晶で充填された毛細管がない状態での測定との間における共振周波数およびＱ因子の変化を、Ａ．Ｐｅｎｉｒｓｃｈｋｅ、Ｓ．Ｍｕｌｌｅｒ、Ｐ．Ｓｃｈｅｅｌｅ、Ｃ．Ｗｅｉｌ、Ｍ．Ｗｉｔｔｅｋ、Ｃ．ＨｏｃｋおよびＲ．Ｊａｋｏｂｙ：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５  ＧＨｚ」、第３４回Ｅｕｒｏｐｅａｎ  Ｍｉｃｒｏｗａｖｅ  Ｃｏｎｆｅｒｅｎｃｅ、アムステルダム、５４５〜５４８頁において、そこで記載される通り、式１０および１１を用いて、対応する目的とする周波数における誘電定数および損失角を決定するために使用する。
【０２０１】
液晶のダイレクターに垂直および平行な成分に対する特性の値は、磁界中の液晶の配向より得られる。このためには、永久磁石の磁界を使用する。磁界の強さは０．３５テスラである。磁石の配置を対応して設定し、次いで、対応して９０°回転する。
【０２０２】
好ましい素子は、位相シフタ、バラクタ、無線および電波アンテナアレイ、整合回路適応フィルタならびにその他である。
【０２０３】
本出願において明らかに他に明言しない限り、化合物との用語は１種類の化合物および複数種類の化合物の両者を意味する。
【０２０４】
本発明による液晶媒体は、好ましくは、それぞれの場合において少なくとも−２０℃〜８０℃、好ましくは−３０℃〜８５℃、非常に特に好ましくは−４０℃〜１００℃のネマチック相を有する。この相は、特に好ましくは、１２０℃以上まで、好ましくは１４０℃以上まで、非常に特に好ましくは１８０℃以上にまで及ぶ。本明細書において、ネマチック相を有するとの表現は、一方でスメクチック相および結晶化が対応する温度における低温で確認されないことを意味し、他方でネマチック相から加熱しても透明化が起きないことを意味する。低温における検討は対応する温度において流動粘度計中で行なわれ、５μｍの層厚を有する試験用セルにおいて少なくとも１００時間保存して確認する。高温においては、従来法により毛細管中で透明点を測定する。
【０２０５】
更に本発明による液晶媒体は、高い光学異方性の値で特徴付けられる。５８９ｎｍでの複屈折率は、好ましくは０．２０以上、特に好ましくは０．２５以上、特に好ましくは０．３０以上、特に好ましくは０．４０以上、非常に特に好ましくは０．４５以上である。加えて、複屈折率は、好ましくは０．８０以下である。
【０２０６】
好ましく用いる液晶は、正の誘電異方性を有している。これは、好ましくは２以上、好ましくは４以上、特に好ましくは６以上、非常に特に好ましくは１０以上である。
【０２０７】
更に、本発明による液晶媒体は、マイクロ波領域での高い異方性の値で特徴付けられる。約８．３ＧＨｚでの複屈折率は、例えば、好ましくは０．１４以上、特に好ましくは０．１５以上、特に好ましくは０．２０以上、特に好ましくは０．２５以上、非常に特に好ましくは０．３０以上である。加えて、複屈折率は、好ましくは０．８０以下である。
【０２０８】
好ましい液晶材料の材料品位η（μ波）／ｔａｎ（δ）は５以上、好ましくは６以上、好ましくは８以上、好ましくは１０以上、好ましくは１５以上、好ましくは１７以上、特に好ましくは２０以上、非常に特に好ましくは２５以上である。
【０２０９】
好ましい液晶材料は、１５°／ｄＢ以上、好ましくは２０°／ｄＢ以上、好ましくは３０°／ｄＢ以上、好ましくは４０°／ｄＢ以上、好ましくは５０°／ｄＢ以上、特に好ましくは８０°／ｄＢ以上、非常に特に好ましくは１００°／ｄＢ以上の位相シフタ品位を有する。
【０２１０】
しかしながら、実施形態によっては、また、負の値の誘電異方性を有する液晶も有利に使用できる。
【０２１１】
用いられる液晶は、個別の物質または混合物のいずれかである。それらは、好ましくは、ネマチック相を有する。
【０２１２】
用語「アルキル」は、好ましくは、１〜１５個の炭素原子を有する直鎖状および分岐状のアルキル基、特に、直鎖状の基であるメチル、エチル、プロピル、ブチル、ペンチル、ヘキシルおよびヘプチルを包含する。２〜１０個の炭素原子を有する基が、一般に好ましい。
【０２１３】
用語「アルケニル」は、好ましくは、２〜１５個の炭素原子を有する直鎖状および分岐状のアルケニル基、特に、直鎖状の基を包含する。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特に、Ｃ２〜Ｃ７−１Ｅ−アルケニル、Ｃ４〜Ｃ７−３Ｅ−アルケニルおよびＣ５〜Ｃ７−４−アルケニルである。更に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般に好ましい。
【０２１４】
用語「フルオロアルキル」は、好ましくは、末端フッ素を有する直鎖状の基、即ち、フルオロメチル、２−フルオロエチル、３−フルオロプロピル、４−フルオロブチル、５−フルオロペンチル、６−フルオロヘキシルおよび７−フルオロヘプチルを包含する。しかしながら、フッ素の他の位置が除外されるものではない。
【０２１５】
用語「オキサアルキル」または「アルコキシアルキル」は、好ましくは、式ＣｎＨ２ｎ＋１−Ｏ−（ＣＨ２）ｍの直鎖状の基を包含し、ただし、ｎおよびｍは、それぞれ互いに独立に、１〜１０を表す。好ましくは、ｎが１で、ｍが１〜６である。
【０２１６】
ビニル末端基を含有する化合物およびメチル末端基を含有する化合物が、低い回転粘度を有する。
【０２１７】
本出願において、高周波数技術およびハイパー周波数技術の両者は、１ＭＨｚ〜１ＴＨｚ、好ましくは１ＧＨｚ〜５００ＧＨｚ、より好ましくは２ＧＨｚ〜３００ＧＨｚ、特に好ましくは５〜１５０ＧＨｚの範囲内の周波数を有する用途を表す。
【０２１８】
本発明による液晶媒体は、更なる添加剤およびキラルドーパントを通常の濃度で含んでよい。これらの更なる構成成分の合計濃度は、混合物全体に基づいて０％〜１０％、好ましくは０．１％〜６％の範囲内である。使用される個々の化合物の濃度は、それぞれ好ましくは０．１％〜３％の範囲内である。これらおよび類似の添加剤の濃度は、本出願において、液晶媒体の液晶成分および液晶化合物の値および濃度範囲を言う場合は考慮されない。
【０２１９】
本発明による液晶媒体は、複数種類の化合物、好ましくは３〜３０種類、より好ましくは４〜２０種類、非常に好ましくは４〜１６種類の化合物から成る。これらの化合物は、慣用的な方法で混合される。一般に、より少ない量で使用される化合物の所望量を、より多い量で使用される化合物に溶解する。より高い濃度で使用される化合物の透明点より温度が高い場合には、溶解過程の完了を観察するのは特に容易である。しかしながら、他の慣用の方法、例えば、化合物の同族または共融混合物であってよい、例えば、所謂プレ混合の使用や、構成成分自身が使用可能な状態の混合物である所謂「マルチ・ボトル」システムを使用して媒体を調製することも可能である。
【０２２０】
例えば、液晶の融点Ｔ（Ｃ，Ｎ）またはＴ（Ｃ，Ｓ）、スメクチック（Ｓ）からネマチック（Ｎ）相への転移Ｔ（Ｓ，Ｎ）および透明点Ｔ（Ｎ，Ｉ）などの全ての温度は、摂氏度である。全ての温度差は差異度である。
【０２２１】
本発明および特に以下の例において、メソゲン化合物の構造は、頭字語とも呼ばれる略称を用いて示される。これらの頭字語において、化学式は、下の表Ａ〜Ｃを使用して以下の通り省略される。全ての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、それぞれの場合でｎ、ｍおよびｌ個のＣ原子を有する直鎖状のアルキルまたはアルケニル、好ましくは１Ｅ−アルケニルを、それぞれ表す。表Ａには、化合物の核となる構造の環要素のために使用されるコードが列記されており、一方、表Ｂには、橋架基が示されている。表Ｃには、左側または右側の末端基のためのコードの意味が与えられている。表Ｄには、化合物の例示的構造が、それらのそれぞれの略称と共に示されている。
【０２２２】
【表１】
2018517812.tif 000076
【０２２３】
【表２】
2018517812.tif 000077
【０２２４】
【表３】
2018517812.tif 000078
【０２２５】
【表４】
2018517812.tif 000079
式中、ｎおよびｍはそれぞれ整数を表し、３つの点「．．．」はこの表からの他の略称のための場所である。
【０２２６】
以下の表は、例示構造を、それらのそれぞれの略称と共に示す。これらは、略称のための規則の意味を例示するために示される。それらは、更に、好ましく使用される化合物を表す。
【０２２７】
【表５】
2018517812.tif 000080
【０２２８】
【表６】
2018517812.tif 000081
【０２２９】
【表７】
2018517812.tif 000082
【０２３０】
【表８】
2018517812.tif 000083
【０２３１】
【表９】
2018517812.tif 000084
【０２３２】
【表１０】
2018517812.tif 000085
以下の表、即ち、表Ｅには、本発明によるメソゲン媒体において安定剤として使用できる例示化合物を示す。これらおよび同様の化合物の媒体中における合計濃度は、好ましくは、５％以下である。
【０２３３】
【表１１】
2018517812.tif 000086
【０２３４】
【表１２】
2018517812.tif 000087
【０２３５】
【表１３】
2018517812.tif 000088
本発明の好ましい実施形態において、メソゲン媒体は、表Ｅからの化合物群より選択される１種類以上の化合物を含む。
【０２３６】
以下の表、即ち、表Ｆには、本発明によるメソゲン媒体においてキラルドーパントとして好ましく使用できる例示化合物を示す。
【０２３７】
【表１４】
2018517812.tif 000089
【０２３８】
【表１５】
2018517812.tif 000090
本発明の好ましい実施形態において、メソゲン媒体は、表Ｆからの化合物群より選択される１種類以上の化合物を含む。
【０２３９】
本出願によるメソゲン媒体は、好ましくは、上の表からの化合物から成る群より選択される２種類以上、好ましくは４種類以上の化合物を含む。
【０２４０】
本発明による液晶媒体は、好ましくは、
・好ましくは、表Ｄからの化合物群より選択され、３つ以上、好ましくは４つ以上の異なる式を有す７種類以上の化合物、好ましくは８種類以上の化合物
を含む。
【実施例】
【０２４１】
以下の例は、本発明を一切制限することなく本発明を説明する。
【０２４２】
しかしながら、物理的特性より、当業者に対しては、いかなる特性が達成可能であるか、およびどの範囲で特性を改変できるかが明らかとなる。よって、特に、好ましく達成することができる種々の特性の組み合わせが、当業者のために十分規定される。
【０２４３】
照射実験を、０．４ｍｍのガラス厚のガラスキャピラリー管内で行う。液晶を管に充填後、管に総線量３００ｋｒａｄのガンマ線を照射するが、これは宇宙における１５〜３０年の動作に対応する。試料の透明温度を、照射の前後で測定する。
＜例１．１〜１．４＞
以下の混合物（Ｍ−１）を調製および検討する。
【０２４４】
【表１６】
2018517812.tif 000091
混合物Ｍ−１を１０部に分ける。最初に対照（ｒｅｆ）として、安定化していない混合物の透明温度を照射の前後で測定する。次に、式Ｓ１−１およびＳ２−１の安定剤を表１に与える量で使用して、表１に与える安定化された混合物を調製するのに残りの部を使用する。再び、照射前後の透明温度を測定する。
【０２４５】
【表１７】
2018517812.tif 000092
照射後の透明化温度が低いことは、液晶に対する多少のダメージを意味する。
【０２４６】
表１に与える結果から見て取れるように、安定化していない混合物Ｍ−１は照射の際に透明温度の重大な低下を被る。１００ｐｐｍの化合物Ｓ１−１またはＳ２−１のいずれかは、少量で既に安定化効果を示す。５００ｐｐｍのＳ１−１またはＳ２−１を使用することで、誤差範囲内でガンマ線照射に対する完全な安定化との結果となる。
【国際調査報告】
2018517812.tif 000105
2018517812.tif 000106
2018517812.tif 000107